(57)【特許請求の範囲】
【請求項１】
一般式（Ｉ）
【化１】
0006418476.tif 000106
（式中、Ｒ１及びＲ２は各々独立して水素原子又は炭素原子数１から８０の炭化水素基を表すが、当該基は置換基を有していてもよく、任意の炭素原子はヘテロ原子に置換されていてもよいが、Ｒ１及びＲ２のうち少なくとも１つは一般式（Ｉ−０−Ｒ）で表される基を表し、
【化２】
0006418476.tif 000107
（式中、Ｐ０は重合性基を表し、Ｓｐ０は炭素原子数１から３０の直鎖状若しくは分岐状アルキレン基又は単結合を表すが、該アルキレン基は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃで置き換えられていてもよく、Ｓｐ０が複数存在する場合それらは同一であっても異なっていてもよく、Ｘ０は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ０が複数存在する場合それらは同一であっても異なっていてもよく（ただし、Ｐ０−（Ｓｐ０−Ｘ０）ｋ０−には−Ｏ−Ｏ−結合を含まない。）、ｋ０は０から１０の整数を表す。）、
Ｒ３は水素原子、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、Ｒ３は一般式（Ｉ−０−Ｒ）で表される基を表し、
Ｗは下記の式（Ｗ−２−１）から式（Ｗ−２−８）
【化９】
0006418476.tif 000108
（式中、各基は２つの任意の炭素原子上に結合手を有し、１つ又は２つ以上の任意の水素原子はＬＷで置換されていてもよい。）
で表され、
ＬＷはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−によって置換されている炭素原子数２から２０の直鎖状若しくは分岐状置換アルキル基を表すが、当該アルキル基中の任意の水素原子はフッ素原子に置換されてもよく、又は、ＬＷはＰＬＷ−（ＳｐＬＷ−ＸＬＷ）ｋＬＷ−で表される基を表してもよく、ここでＰＬＷは重合性基を表し、ＳｐＬＷは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬＷが複数存在する場合それらは同一であっても異なっていてもよく、ＸＬＷは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬＷが複数存在する場合それらは同一であっても異なっていてもよく（ただし、ＰＬＷ−（ＳｐＬＷ−ＸＬＷ）ｋＬＷ−には−Ｏ−Ｏ−結合を含まない。）、ｋＬＷは０から１０の整数を表し、ＬＷが複数存在する場合それらは同一であっても異なっていてもよく、
Ｙは水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又はＹはＰＹ−（ＳｐＹ−ＸＹ）ｋＹ−で表される基を表してもよく、ＰＹは重合性基を表し、ＳｐＹは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＹが複数存在する場合それらは同一であっても異なっていてもよく、ＸＹは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＹが複数存在する場合それらは同一であっても異なっていてもよく（ただし、ＰＹ−（ＳｐＹ−ＸＹ）ｋＹ−には−Ｏ−Ｏ−結合を含まない。）、ｋＹは０から１０の整数を表し、
Ａ１及びＡ２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されてもよく、Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、ＬはＰＬ−（ＳｐＬ−ＸＬ）ｋＬ−で表される基を表してもよく、ここでＰＬは重合性基を表し、ＳｐＬは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬが複数存在する場合それらは同一であっても異なっていてもよく、ＸＬは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬが複数存在する場合それらは同一であっても異なっていてもよく（ただし、ＰＬ−（ＳｐＬ−ＸＬ）ｋＬ−には−Ｏ−Ｏ−結合を含まない。）、ｋＬは０から１０の整数を表すが、化合物内にＬが複数存在する場合それらは同一であっても異なっていてもよく、Ａ１が複数存在する場合それらは同一であっても異なっていてもよく、Ａ２が複数存在する場合それらは同一であっても異なっていてもよく、
Ｚ１及びＺ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１が複数存在する場合それらは同一であっても異なっていてもよく、Ｚ２が複数存在する場合それらは同一であっても異なっていてもよく、
Ｇは下記の式（Ｇ−１）から式（Ｇ−８）
【化３】
0006418476.tif 000109
から選ばれる基を表すが、これらの式中の水平方向の結合手がＧの水平方向の結合手と対応し、これらの基は無置換であるか又は１つ以上のＬＧによって置換されてもよく、ＬＧはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、ＬＧはＰＬＧ−（ＳｐＬＧ−ＸＬＧ）ｋＬＧ−で表される基を表してもよく、ここでＰＬＧは重合性基を表し、ＳｐＬＧは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬＧが複数存在する場合それらは同一であっても異なっていてもよく、ＸＬＧは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬＧが複数存在する場合それらは同一であっても異なっていてもよく（ただし、ＰＬＧ−（ＳｐＬＧ−ＸＬＧ）ｋＬＧ−には−Ｏ−Ｏ−結合を含まない。）、ｋＬＧは０から１０の整数を表すが、化合物内にＬＧが複数存在する場合それらは同一であっても異なっていてもよく、
ｍ１及びｍ２は各々独立して０から６の整数を表すが、ｍ１＋ｍ２は０から６の整数を表す）で表される化合物。
【請求項２】
一般式（Ｉ−０−Ｒ）において、Ｐ０が下記の式（Ｐ−１）から式（Ｐ−２０）
【化５】
0006418476.tif 000110
のいずれかで表される請求項１に記載の化合物。
【請求項３】
一般式（Ｉ）において、Ｇが下記の式（Ｇ−１）または式（Ｇ−２）
【化６】
0006418476.tif 000111
（式中、水平方向の結合手がＧの水平方向の結合手と対応する）で表される請求項１又は請求項２に記載の化合物。
【請求項４】
一般式（Ｉ）において、Ｗが下記の式（Ｗ−２−１）から式（Ｗ−２−３）
【化７】
0006418476.tif 000112
（式中、各基は任意の２つの炭素原子上に結合手を有する。）
で表され、
ＬＷはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−ＣＯ−、−ＣＯＯ−又は−ＯＣＯ−によって置換されている炭素原子数２から２０の直鎖状若しくは分岐状アルキル基を表す請求項１〜３のいずれか一項に記載の化合物。
【請求項５】
請求項１〜請求項４のいずれか一項に記載の化合物を含有する組成物。
【請求項６】
請求項１〜請求項４のいずれか一項に記載の化合物を含有する液晶組成物。
【請求項７】
請求項５又は請求項６に記載の組成物を用いた重合体。
【請求項８】
請求項７記載の重合体を用いた光学異方体。
【請求項９】
請求項１〜請求項４のいずれか一項に記載の化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品。
【発明の詳細な説明】
【技術分野】
【０００１】
本発明は重合性基を有する化合物、当該化合物を含有する重合性組成物、重合性液晶組成物及び当該重合性液晶組成物を用いた光学異方体に関する。
【背景技術】
【０００２】
重合性基を有する化合物（重合性化合物）は種々の光学材料に使用される。例えば、重合性化合物を含む重合性組成物を液晶状態で配列させた後、重合させることにより、均一な配向を有する重合体を作製することが可能である。このような重合体は、ディスプレイに必要な偏光板、位相差板等に使用することができる。多くの場合、要求される光学特性、重合速度、溶解性、融点、ガラス転移温度、重合体の透明性、機械的強度、表面硬度、耐熱性及び耐光性を満たすために、２種類以上の重合性化合物を含む重合性組成物が使用される。その際、使用する重合性化合物には、他の特性に悪影響を及ぼすことなく、重合性組成物に良好な物性をもたらすことが求められる。【０００３】
液晶ディスプレイの視野角を向上させるために、位相差フィルムにおける複屈折率の波長分散性を小さく、若しくは負にすることが求められている。そのための材料として、低波長分散性又は逆波長分散性を有する重合性化合物が種々開発されてきた。（特許文献１）。
【先行技術文献】
【特許文献】
【０００４】
【特許文献１】ＷＯ２０１４−０１０３２５Ａ１号公報
【発明の概要】
【発明が解決しようとする課題】
【０００５】
波長分散性が低いか、又は、逆波長分散性を発現するような重合性化合物は、正波長分散性の重合性化合物に比べて有用なものが限られており、分子構造面の制約も大きい。このため、重合性化合物の波長分散性の改善は進んでいるものの、生産性や取り扱い性等の実用的な面の検討は十分ではなかった。【０００６】
例えば、従来の重合性化合物は、その発泡性に起因して以下の問題点があった。通常、重合性化合物を用いてフィルム状の重合体を製造する際は、重合性化合物を含む重合性組成物を各種溶剤に溶解させて塗料化し、さらに得られた塗料を塗布・乾燥してフィルム化する。しかしながら、当該塗料化工程においては泡が発生しやすく、これに起因して最終的に得られる光学フィルムは微細な泡を含んだものとなりやすい。このような泡を含んだ光学こ願いいたしますすフィルムをディスプレイに使用した場合、画面の明るさにムラが生じたり、目的の光学特性が得られなくなるなど、ディスプレイ製品の品質を大きく低下させてしまう問題があった。【０００７】
また、重合性化合物を含む重合性組成物から得られる光学フィルムは、概してガラスやプラスチック等の各種基材（または配向膜）への密着性が低い。このため、剥がれ等を生じやすく、フィルムの耐久性が低いという問題もあった。【０００８】
これらの問題に対しては、重合性組成物への添加剤の添加による解決が試みられている。しかしながら、この方法では製造工程がより複雑になるばかりか、重合性組成物の液晶性の低下を招き、結果的に光学フィルムの光学特性を低下させてしまうなど、抜本的な解決には至っていない。そのため、これらの問題を解決することができる低波長分散性又は逆波長分散性を有する重合性化合物の開発が求められていた。【０００９】
本発明は、低波長分散性又は逆波長分散性有し、しかも、塗料化した際に泡が発生しにくく、フィルム状の重合体とした際に基材密着性に優れる、光学フィルム用原料として特に好適な重合性化合物を提供する。更に、当該重合性化合物を含有する重合性組成物、当該重合性組成物を重合させることで得られる重合体及び当該重合体を用いた光学異方体を提供することである。
【課題を解決するための手段】
【００１０】
本発明者らは、上記課題を解決すべく、鋭意研究を行った結果、上記課題を解決できる重合性化合物の開発に至った。すなわち、本願発明は一般式（Ｉ）【００１１】
【化１】
0006418476.tif 000002
【００１２】
（式中、Ｒ１及びＲ２は各々独立して水素原子又は炭素原子数１から８０の炭化水素基を表すが、当該基は置換基を有していてもよく、任意の炭素原子はヘテロ原子に置換されていてもよいが、Ｒ１及びＲ２のうち少なくとも１つは一般式（Ｉ−０−Ｒ）で表される基を表し、【００１３】
【化２】
0006418476.tif 000003
【００１４】
（式中、Ｐ０は重合性基を表し、Ｓｐ０は炭素原子数１から３０の直鎖状若しくは分岐状アルキレン基又は単結合を表すが、該アルキレン基は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃで置き換えられていてもよく、Ｓｐ０が複数存在する場合それらは同一であっても異なっていてもよく、Ｘ０は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ０が複数存在する場合それらは同一であっても異なっていてもよく（ただし、Ｐ０−（Ｓｐ０−Ｘ０）ｋ０−には−Ｏ−Ｏ−結合を含まない。）、ｋ０は０から１０の整数を表す。）、Ｒ３は水素原子、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、Ｒ３は一般式（Ｉ−０−Ｒ）で表される基を表し、Ｗは炭素原子数１から８０の二価の環式炭化水素基を表すが、当該環式炭化水素基の１つ又は２つ以上の任意の炭素原子はヘテロ原子に置換されていてもよく、当該環式炭化水素基の１つ又は２つ以上の任意の水素原子はＬＷで置換されていてもよく、ＬＷはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−によって置換されている炭素原子数２から２０の直鎖状若しくは分岐状置換アルキル基を表すが、当該アルキル基中の任意の水素原子はフッ素原子に置換されてもよく、又は、ＬＷはＰＬＷ−（ＳｐＬＷ−ＸＬＷ）ｋＬＷ−で表される基を表してもよく、ここでＰＬＷは重合性基を表し、ＳｐＬＷは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬＷが複数存在する場合それらは同一であっても異なっていてもよく、ＸＬＷは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬＷが複数存在する場合それらは同一であっても異なっていてもよく（ただし、ＰＬＷ−（ＳｐＬＷ−ＸＬＷ）ｋＬＷ−には−Ｏ−Ｏ−結合を含まない。）、ｋＬＷは０から１０の整数を表し、ＬＷが複数存在する場合それらは同一であっても異なっていてもよく、Ｙは水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又はＹはＰＹ−（ＳｐＹ−ＸＹ）ｋＹ−で表される基を表してもよく、ＰＹは重合性基を表し、ＳｐＹは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＹが複数存在する場合それらは同一であっても異なっていてもよく、ＸＹは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＹが複数存在する場合それらは同一であっても異なっていてもよく（ただし、ＰＹ−（ＳｐＹ−ＸＹ）ｋＹ−には−Ｏ−Ｏ−結合を含まない。）、ｋＹは０から１０の整数を表し、Ａ１及びＡ２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されてもよく、Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、ＬはＰＬ−（ＳｐＬ−ＸＬ）ｋＬ−で表される基を表してもよく、ここでＰＬは重合性基を表し、ＳｐＬは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬが複数存在する場合それらは同一であっても異なっていてもよく、ＸＬは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬが複数存在する場合それらは同一であっても異なっていてもよく（ただし、ＰＬ−（ＳｐＬ−ＸＬ）ｋＬ−には−Ｏ−Ｏ−結合を含まない。）、ｋＬは０から１０の整数を表すが、化合物内にＬが複数存在する場合それら
は同一であっても異なっていてもよく、Ａ１が複数存在する場合それらは同一であっても異なっていてもよく、Ａ２が複数存在する場合それらは同一であっても異なっていてもよく、Ｚ１及びＺ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１が複数存在する場合それらは同一であっても異なっていてもよく、Ｚ２が複数存在する場合それらは同一であっても異なっていてもよく、Ｇは下記の式（Ｇ−１）から式（Ｇ−８）【００１５】
【化３】
0006418476.tif 000004
【００１６】
から選ばれる基を表すが、これらの式中の水平方向の結合手がＧの水平方向の結合手と対応し、これらの基は無置換であるか又は１つ以上のＬＧによって置換されてもよく、ＬＧはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、ＬＧはＰＬＧ−（ＳｐＬＧ−ＸＬＧ）ｋＬＧ−で表される基を表してもよく、ここでＰＬＧは重合性基を表し、ＳｐＬＧは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬＧが複数存在する場合それらは同一であっても異なっていてもよく、ＸＬＧは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬＧが複数存在する場合それらは同一であっても異なっていてもよく（ただし、ＰＬＧ−（ＳｐＬＧ−ＸＬＧ）ｋＬＧ−には−Ｏ−Ｏ−結合を含まない。）、ｋＬＧは０から１０の整数を表すが、化合物内にＬＧが複数存在する場合それらは同一であっても異なっていてもよく、ｍ１及びｍ２は各々独立して０から６の整数を表すが、ｍ１＋ｍ２は０から６の整数を表す）で表される化合物を提供し、併せて当該化合物を含有する重合性組成物、当該化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品、重合性液晶組成物、当該重合性液晶組成物を重合させることにより得られる重合体及び当該重合体を用いた光学異方体を提供する。
【発明の効果】
【００１７】
本願発明の重合性化合物によれば、光学フィルム用の塗料の消泡性と光学フィルムの基材密着性を改善することができる。従って、本願発明の重合性化合物は位相差フィルム等の光学材料の用途に有用である。
【発明を実施するための形態】
【００１８】
本願発明は分子内に特定の構造を有する低波長分散性または逆波長分散性化合物を提供し、併せて当該化合物を含有する重合性組成物、当該化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品、重合性液晶組成物、当該重合性液晶組成物を重合させることにより得られる重合体及び当該重合体を用いた光学異方体を提供する。
【００１９】
本明細書にいう、「正分散」や「逆分散」は、以下の定義に従う。位相差フィルムに対する入射光の波長λを横軸にとりその複屈折率Δｎを縦軸にプロットしたグラフにおいて、波長λが短くなるほど複屈折率Δｎが大きくなる場合、そのフィルムは「正分散性」であり、波長λが短くなるほど複屈折率Δｎが小さくなる場合、そのフィルムは「逆波長分散性」又は「逆分散性」であると当業者間で一般的に呼ばれている。本発明において、波長４５０ｎｍにおける面内位相差（Ｒｅ（４５０））を波長５５０ｎｍにおける面内位相差Ｒｅ（５５０）で除した値Ｒｅ（４５０）／Ｒｅ（５５０）が０．９５以下である位相差フィルムを構成する化合物を逆分散性化合物と呼ぶ。また、Ｒｅ（４５０）／Ｒｅ（５５０）が０．９５より大きく１．０５以下である位相差フィルムを構成する化合物を低波長分散性化合物と呼ぶ。位相差の測定方法は下記に示すとおりである。
《位相差の測定》
配向膜作製用ポリイミド溶液を厚さ０．７ｍｍのガラス基材にスピンコート法を用いて塗布し、１００℃で１０分乾燥した後、２００℃で６０分焼成することにより塗膜を得る。得られた塗膜を市販のラビング装置を用いてラビング処理する。
【００２０】
ラビングした基材上に評価対象の化合物を２０質量％含有するシクロペンタノン溶液をスピンコート法で塗布し、塗膜を１００℃で２分乾燥する。得られた乾燥膜を室温まで冷却した後、高圧水銀ランプを用いて、３０ｍＷ／ｃｍ２の強度で３０秒間紫外線を照射することによって評価対象のフィルムを得る。得られたフィルムの位相差を、位相差フィルム・光学材料検査装置ＲＥＴＳ−１００（大塚電子株式会社製）を使用し測定する。
【００２１】
評価対象の化合物がシクロペンタノンに溶解しない場合、溶媒としてクロロホルムを使用する。また、評価対象の化合物が単独で液晶性を示さない場合、下記の式（Ａ）で表される化合物（５０質量％）及び式（Ｂ）で表される化合物（５０質量％）
【００２２】
【化４】
0006418476.tif 000005
【００２３】
からなる母体液晶に対し、評価対象の化合物（１０質量％、２０質量％又は３０質量％）を添加した組成物を用いてフィルムを作製し、外挿によって位相差値を測定する。
【００２４】
本発明の一般式（Ｉ）で表される化合物は、環式炭化水素基Ｗと該基Ｗに直接結合する特定の基ＬＷという特徴的部位を有することで、消泡性やフィルムとした際の密着性に優れたものとできる。この理由は定かではないが、このような基ＬＷの存在により、化合物の潤滑性が向上し、組成物を構成した際に低粘度化に寄与できるためと推測される。
【００２５】
一般式（Ｉ）においてＲ１及びＲ２は各々独立して水素原子又は炭素原子数１から８０の炭化水素基を表すが、当該基は置換基を有していてもよく、任意の炭素原子はヘテロ原子に置換されていてもよいが、Ｒ１及びＲ２のうち少なくとも１つは一般式（Ｉ−０−Ｒ）で表される基を表す。Ｒ１又はＲ２が一般式（Ｉ−０−Ｒ）で表される基以外の基を表す場合、液晶性及び合成の容易さの観点からＲ１又はＲ２は各々独立して水素原子、フッ素原子、塩素原子、臭素原子、ヨウ素原子、ペンタフルオロスルフラニル基、シアノ基、ニトロ基、イソシアノ基、チオイソシアノ基、又は、基中の任意の水素原子がフッ素原子に置換されてもよく、１個の−ＣＨ２−又は隣接していない２個以上の−ＣＨ２−が各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃ−によって置換されてもよい炭素原子数１から２０の直鎖状又は分岐状アルキル基を表すことが好ましく、各々独立して水素原子、フッ素原子、塩素原子、若しくは、１個の−ＣＨ２−又は隣接していない２個以上の−ＣＨ２−が各々独立して−Ｏ−、−ＣＯＯ−、−ＯＣＯ−、−Ｏ−ＣＯ−Ｏ−によって置換されてもよい炭素原子数１から１２の直鎖又は分岐アルキル基を表すことがより好ましく、水素原子、フッ素原子、塩素原子、若しくは、炭素原子数１から１２の直鎖アルキル基又は直鎖アルコキシ基を表すことがさらに好ましく、炭素原子数１から１２の直鎖アルキル基又は直鎖アルコキシ基を表すことが特に好ましい。また、光学フィルムにした場合の機械的強度及び位相差安定性（位相差の経時変化の有無）、表面硬度、重合速度、耐熱性及び耐光性の観点から、Ｒ１及びＲ２が各々独立して一般式（Ｉ−０−Ｒ）で表される基を表し、Ｒ３が一般式（Ｉ−０−Ｒ）で表される基以外の基を表すか、Ｒ１、Ｒ２及びＲ３が各々独立して一般式（Ｉ−０−Ｒ）で表される基を表すことが好ましい。一般式（Ｉ−０−Ｒ）においてＰ０は重合性基を表すが、下記の式（Ｐ−１）から式（Ｐ−２０）
【００２６】
【化５】
0006418476.tif 000006
【００２７】
から選ばれる基を表すことが好ましく、これらの重合性基はラジカル重合、ラジカル付加重合、カチオン重合及びアニオン重合により重合する。特に重合方法として紫外線重合を行う場合には、式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）が好ましく、式（Ｐ−１）、式（Ｐ−２）、式（Ｐ−３）、式（Ｐ−７）、式（Ｐ−１１）又は式（Ｐ−１３）がより好ましく、式（Ｐ−１）、式（Ｐ−２）又は式（Ｐ−３）がさらに好ましく、式（Ｐ−１）又は式（Ｐ−２）が特に好ましい。
一般式（Ｉ−０−Ｒ）においてＳｐ０は炭素原子数１から３０の直鎖状若しくは分岐状アルキレン基又は単結合を表し、該アルキレン基は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃで置き換えられていてもよく、Ｓｐ０が複数存在する場合それらは同一であっても異なっていてもよいが、原料の入手容易さ、合成の容易さ及び液晶性の観点からＳｐ０は１個の−ＣＨ２−又は隣接していない２個以上の−ＣＨ２−が各々独立して−Ｏ−、−ＣＯＯ−、−ＯＣＯ−又は−Ｏ−ＣＯ−Ｏ−、で置き換えられてもよい炭素原子数１から２０の直鎖状又は分岐状アルキレン基又は単結合を表すことが好ましく、１個の−ＣＨ２−又は隣接していない２個以上の−ＣＨ２−が各々独立して−Ｏ−で置き換えられてもよい炭素原子数１から１２の直鎖状アルキレン基を表すことがより好ましい。
一般式（Ｉ−０−Ｒ）においてＸ０は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し、Ｘ０が複数存在する場合それらは同一であっても異なっていてもよいが（ただし、Ｐ０−（Ｓｐ０−Ｘ０）ｋ０−には−Ｏ−Ｏ−結合を含まない。）、原料の入手容易さ及び合成の容易さの観点から、Ｘ０は−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことが好ましく、−Ｏ−、−ＣＯＯ−、−ＯＣＯ−又は単結合を表すことがより好ましい。
一般式（Ｉ−０−Ｒ）においてｋ０は０から１０の整数を表すが、液晶性、原料の入手容易さの観点から、０から３の整数を表すことが好ましい。フィルムにした場合の硬化収縮の観点から、ｋ０は各々独立して１から３の整数を表すことがより好ましく、１を表すことがさらに好ましい。
一般式（Ｉ）においてＲ３は水素原子、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、Ｒ３は一般式（Ｉ−０−Ｒ）で表される基を表す。Ｒ３が一般式（Ｉ−０−Ｒ）で表される基以外の基を表す場合、原料の入手容易さ及び合成の容易さの観点から、Ｒ３は水素原子、又は、１個の−ＣＨ２−若しくは隣接していない２個以上の−ＣＨ２−が各々独立して−Ｏ−、−ＣＯ−、−ＣＯＯ−、−ＯＣＯ−、−Ｏ−ＣＯ−Ｏ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すことが好ましく、水素原子、又は、１個の−ＣＨ２−若しくは隣接していない２個以上の−ＣＨ２−が各々独立して−Ｏ−、−ＣＯＯ−又は−ＯＣＯ−によって置換されてもよい炭素原子数１から２０の直鎖状又は分岐状アルキル基を表すことがより好ましく、水素原子、又は、１個の−ＣＨ２−若しくは隣接していない２個以上の−ＣＨ２−が各々独立して−Ｏ−によって置換されてもよい炭素原子数１から１２の直鎖状アルキル基を表すことがさらに好ましい。一般式（Ｉ）で表される化合物を有機溶媒に溶解させ長期間保存した場合の、高分子不純物の生成のしにくさの観点から、Ｒ３が一般式（Ｉ−０−Ｒ）で表される基以外の基を表す場合、１個の−ＣＨ２−若しくは隣接していない２個以上の−ＣＨ２−が各々独立して−Ｏ−によって置換されてもよい炭素原子数１から１２の直鎖状アルキル基を表すことが特に好ましい。また、光学フィルムにした場合の機械的強度及び位相差安定性の観点から、Ｒ３が一般式（Ｉ−０−Ｒ）で表される基を表すことも好ましい。
一般式（Ｉ）においてＷは炭素原子数１から８０の二価の環式炭化水素基を表すが、当該環式炭化水素基の１つ又は２つ以上の任意の炭素原子はヘテロ原子に置換されていてもよく、当該環式炭化水素基の１つ又は２つ以上の任意の水素原子はＬＷで置換されていてもよい。液晶性、原料の入手容易さ及び合成の容易さの観点からＷは下記の式（Ｗ−１）から式（Ｗ−６）
【００２８】
【化６】
0006418476.tif 000007
【００２９】
（式中、各基は２つの任意の炭素原子上に結合手を有し、１つ又は２つ以上の任意の炭素原子はヘテロ原子に置換されていてもよく、任意の水素原子はＬＷで置換されていてもよく、任意の−ＣＨ＝は各々独立して−Ｎ＝に置き換えられてもよく、任意の−ＣＨ２−は各々独立して−Ｏ−、−Ｓ−、−ＮＲＴ−（式中、ＲＴは水素原子又は炭素原子数１から２０のアルキル基を表す。）、−ＣＳ−又は−ＣＯ−に置き換えられてもよいが、−Ｏ−Ｏ−結合を含まない。）から選ばれる基、又は、これらの基群から選ばれる同一又は異なった２つ以上の基が単結合で連結した多環式基を表すことが好ましい。
【００３０】
ここで、式（Ｗ−１）から式（Ｗ−６）で表される各基は、少なくとも以下に示す位置に２つの結合手を有することが好ましく、
【００３１】
【化７】
0006418476.tif 000008
【００３２】
上記の式（Ｗ−１）で表される基としては、下記の式（Ｗ−１−１）から式（Ｗ−１−７）
【００３３】
【化８】
0006418476.tif 000009
【００３４】
（式中、各基は２つの任意の炭素原子上に結合手を有し、１つ又は２つ以上の任意の水素原子はＬＷで置換されていてもよく、ＲＴは水素原子又は炭素原子数１から８のアルキル基を表す。）から選ばれる基を表すことが好ましい。
【００３５】
上記の式（Ｗ−２）で表される基としては、下記の式（Ｗ−２−１）から式（Ｗ−２−８）
【００３６】
【化９】
0006418476.tif 000010
【００３７】
（式中、各基は２つの任意の炭素原子上に結合手を有し、１つ又は２つ以上の任意の水素原子はＬＷで置換されていてもよい。）から選ばれる基を表すことが好ましい。
【００３８】
上記の式（Ｗ−３）で表される基としては、下記の式（Ｗ−３−１）から式（Ｗ−３−８）
【００３９】
【化１０】
0006418476.tif 000011
【００４０】
（式中、各基は２つの任意の炭素原子上に結合手を有し、１つ又は２つ以上の任意の水素原子はＬＷで置換されていてもよく、ＲＴは水素原子又は炭素原子数１から８のアルキル基を表す。）から選ばれる基を表すことが好ましい。
【００４１】
上記の式（Ｗ−４）で表される基としては、下記の式（Ｗ−４−１）から式（Ｗ−４−７）
【００４２】
【化１１】
0006418476.tif 000012
【００４３】
（式中、各基は２つの任意の炭素原子上に結合手を有し、１つ又は２つ以上の任意の水素原子はＬＷで置換されていてもよい。）から選ばれる基を表すことが好ましい。
【００４４】
上記の式（Ｗ−５）で表される基としては、下記の式（Ｗ−５−１）から式（Ｗ−５−４）
【００４５】
【化１２】
0006418476.tif 000013
【００４６】
（式中、各基は２つの任意の炭素原子上に結合手を有し、１つ又は２つ以上の任意の水素原子はＬＷで置換されていてもよく、ＲＴは水素原子又は炭素原子数１から８のアルキル基を表す。）から選ばれる基を表すことが好ましい。
【００４７】
上記の式（Ｗ−６）で表される基としては、下記の式（Ｗ−６−１）から式（Ｗ−６−８）
【００４８】
【化１３】
0006418476.tif 000014
【００４９】
（式中、各基は２つの任意の炭素原子上に結合手を有し、１つ又は２つ以上の任意の水素原子はＬＷで置換されていてもよい。）から選ばれる基を表すことが好ましい。
【００５０】
中でも、Ｗは式（Ｗ−１−３）、式（Ｗ−１−６）、式（Ｗ−１−７）、式（Ｗ−２−１）〜式（Ｗ−２−８）、式（Ｗ−３−１）、式（Ｗ−３−４）、式（Ｗ−３−５）、式（Ｗ−３−８）、式（Ｗ−４−１）〜式（Ｗ−４−７）、式（Ｗ−５−１）、式（Ｗ−５−４）又は式（Ｗ−６−１）〜式（Ｗ−６−８）で表される基を表すことが好ましく、式（Ｗ−２−１）〜式（Ｗ−２−３）で表される基を表すことがより好ましい。
【００５１】
一般式（Ｉ）において、ＬＷはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−によって置換されている炭素原子数２から２０の直鎖状若しくは分岐状置換アルキル基を表すが、当該アルキル基中の任意の水素原子はフッ素原子に置換されてもよく、又は、ＬＷはＰＬＷ−（ＳｐＬＷ−ＸＬＷ）ｋＬＷ−で表される基を表してもよく、ここでＰＬＷは重合性基を表し、ＳｐＬＷは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬＷが複数存在する場合それらは同一であっても異なっていてもよく、ＸＬＷは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬＷが複数存在する場合それらは同一であっても異なっていてもよく（ただし、ＰＬＷ−（ＳｐＬＷ−ＸＬＷ）ｋＬＷ−には−Ｏ−Ｏ−結合を含まない。）、ｋＬＷは０から１０の整数を表す。逆波長分散性、合成の容易さ、塗料にした際の泡発生のしにくさ及び各種基材（または配向膜）への密着性の観点から、ＬＷはフッ素原子、塩素原子、ペンタフルオロスルフラニル基、ニトロ基、メチルアミノ基、ジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−、−ＯＣＯ−、−Ｏ−ＣＯ−Ｏ−、−ＣＨ＝ＣＨ−ＣＯＯ−、−ＣＨ＝ＣＨ−ＯＣＯ−、−ＣＯＯ−ＣＨ＝ＣＨ−又は−ＯＣＯ−ＣＨ＝ＣＨ−によって置換されている炭素原子数２から２０の直鎖状若しくは分岐状置換アルキル基を表すことが好ましく、フッ素原子、塩素原子、メチルアミノ基、ジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−又は−ＯＣＯ−によって置換されている炭素原子数２から１２の直鎖状若しくは分岐状置換アルキル基を表すことがより好ましく、ジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−又は−ＯＣＯ−によって置換されている炭素原子数２から８の直鎖状アルキル基を表すことがさらに好ましい。
【００５２】
一般式（Ｉ）において−Ｗ−ＬＷは、逆波長分散性、塗料にした際の泡発生のしにくさ及び各種基材（または配向膜）への密着性の観点から、下記の式（ＷＬ−１）〜（ＷＬ−６）から選ばれることが特に好ましい。
【００５３】
【化１４】
0006418476.tif 000015
【００５４】
（式中、各基は六員環構造中の１つの任意の炭素原子上に結合手を有する。）
ここで、式（ＷＬ−１）〜（ＷＬ−６）で表される基は、六員環構造中のＬＷに対してパラ位に結合手を有することが好ましい。
【００５５】
一般式（Ｉ）においてＹは水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又はＹはＰＹ−（ＳｐＹ−ＸＹ）ｋＹ−で表される基を表してもよく、ＰＹは重合性基を表し、ＳｐＹは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＹが複数存在する場合それらは同一であっても異なっていてもよく、ＸＹは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＹが複数存在する場合それらは同一であっても異なっていてもよく（ただし、ＰＹ−（ＳｐＹ−ＸＹ）ｋＹ−には−Ｏ−Ｏ−結合を含まない。）、ｋＹは０から１０の整数を表す。液晶性及び合成の容易さの観点から、Ｙは水素原子、フッ素原子、塩素原子、ニトロ基、シアノ基又は基中の任意の水素原子がフッ素原子に置換されてもよく、１個の−ＣＨ２−又は隣接していない２個以上の−ＣＨ２−が各々独立して−Ｏ−、−Ｓ−、−ＣＯ−、−ＣＯＯ−又は−ＯＣＯ−によって置換されてもよい炭素原子数１から２０の直鎖状又は分岐状アルキル基を表すことが好ましく、水素原子又は基中の任意の水素原子がフッ素原子に置換されてもよい炭素原子数１から１２の直鎖状又は分岐状アルキル基を表すことがより好ましく、水素原子又は炭素原子数１から１２の直鎖状アルキル基を表すことがさらに好ましく、水素原子を表すことが特に好ましい。
一般式（Ｉ）においてＡ１及びＡ２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されてもよく、Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、ＬはＰＬ−（ＳｐＬ−ＸＬ）ｋＬ−で表される基を表してもよく、ここでＰＬは重合性基を表し、ＳｐＬは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬが複数存在する場合それらは同一であっても異なっていてもよく、ＸＬは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬが複数存在する場合それらは同一であっても異なっていてもよく（ただし、ＰＬ−（ＳｐＬ−ＸＬ）ｋＬ−には−Ｏ−Ｏ−結合を含まない。）、ｋＬは０から１０の整数を表すが、化合物内にＬが複数存在する場合それらは同一であっても異なっていてもよく、Ａ１が複数存在する場合それらは同一であっても異なっていてもよく、Ａ２が複数存在する場合それらは同一であっても異なっていてもよい。合成の容易さ、原料の入手容易さ及び液晶性の観点から、Ａ１及びＡ２は各々独立して無置換であるか又は１つ以上の置換基Ｌによって置換されてもよい１，４−フェニレン基、１，４−シクロヘキシレン基、ナフタレン−２，６−ジイル基を表すことが好ましく、各々独立して下記の式（Ａ−１）から式（Ａ−１１）
【００５６】
【化１５】
0006418476.tif 000016
【００５７】
から選ばれる基を表すことがより好ましく、各々独立して式（Ａ−１）から式（Ａ−８）から選ばれる基を表すことがさらに好ましく、各々独立して式（Ａ−１）から式（Ａ−４）から選ばれる基を表すことが特に好ましい。逆波長分散性の観点から、Ｇ１で表される基に隣接するＺ１で表される基に結合するＡ１で表される基及びＧ１で表される基に隣接するＺ２で表される基に結合するＡ２で表される基としては、各々独立して無置換であるか又は１つ以上の上述の置換基Ｌによって置換されてもよい１，４−シクロヘキシレン基を表すことが好ましく、上記の式（Ａ−２）で表される基を表すことがより好ましい。また、Ａ１及びＡ２で表される基が複数存在する場合、屈折率異方性、合成の容易さ及び溶剤への溶解性の観点から、前記Ｇ１側に近接するＡ１及びＡ２以外のＡ１及びＡ２で表される基としては、各々独立して無置換であるか又は１つ以上の置換基Ｌによって置換されてもよい１，４−フェニレン基、ナフタレン−２，６−ジイル基を表すことが好ましく、各々独立して上記の式（Ａ−１）、式（Ａ−３）から式（Ａ−１１）から選ばれる基を表すことがより好ましく、各々独立して式（Ａ−１）、式（Ａ−３）から式（Ａ−８）から選ばれる基を表すことがさらに好ましく、各々独立して式（Ａ−１）、式（Ａ−３）、式（Ａ−４）から選ばれる基を表すことが特に好ましい。液晶性及び合成の容易さの観点から、置換基Ｌはフッ素原子、塩素原子、又は、任意の水素原子はフッ素原子に置換されてもよい１個の−ＣＨ２−又は隣接していない２個以上の−ＣＨ２−は各々独立して−Ｏ−、−ＣＯＯ−又は−ＯＣＯ−によって置換されてもよい炭素原子数１から１２の直鎖状又は分岐状アルキル基を表すことが好ましく、フッ素原子、塩素原子、又は、任意の水素原子はフッ素原子に置換されてもよい炭素原子数１から１２の直鎖状又は分岐状アルキル基若しくはアルコキシ基を表すことがより好ましく、フッ素原子、塩素原子、又は、炭素原子数１から８の直鎖アルキル基若しくは直鎖アルコキシ基を表すことがさらに好ましく、フッ素原子、塩素原子、メチル基又はメトキシ基を表すことが特に好ましい。
一般式（Ｉ）においてＺ１及びＺ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１が複数存在する場合それらは同一であっても異なっていてもよく、Ｚ２が複数存在する場合それらは同一であっても異なっていてもよい。液晶性、原料の入手容易さ及び合成の容易さの観点から、Ｚ１及びＺ２は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、−ＯＣＨ２−、−ＣＨ２Ｏ−、−ＣＯＯ−、−ＯＣＯ−又は単結合を表すことがさらに好ましく、−ＯＣＨ２−、−ＣＨ２Ｏ−、−ＣＯＯ−又は−ＯＣＯ−を表すことが特に好ましい。
【００５８】
一般式（Ｉ）においてＧは下記の式（Ｇ−１）から式（Ｇ−８）
【００５９】
【化１６】
0006418476.tif 000017
【００６０】
から選ばれる基を表すが、これらの式中の水平方向の結合手がＧの水平方向の結合手と対応し、これらの基は無置換であるか又は１つ以上のＬＧによって置換されてもよく、ＬＧはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−若しくは隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基を表すが、当該アルキル基中の任意の水素原子はフッ素原子に置換されてもよく、又は、ＬＧはＰＬＧ−（ＳｐＬＧ−ＸＬＧ）ｋＬＧ−で表される基を表してもよく、ここでＰＬＧは重合性基を表し、ＳｐＬＧは１個の−ＣＨ２−若しくは隣接していない２個以上の−ＣＨ２−が各々独立して−Ｏ−、−ＣＯＯ−、−ＯＣＯ−によって置換されてもよい炭素原子数１から１０の直鎖状アルキレン基又は単結合を表すが、ＳｐＬＧが複数存在する場合それらは同一であっても異なっていてもよく、ＸＬＧは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬＧが複数存在する場合それらは同一であっても異なっていてもよく（ただし、ＰＬＧ−（ＳｐＬＧ−ＸＬＧ）ｋＬＧ−には−Ｏ−Ｏ−結合を含まない。）、ｋＬＧは０から１０の整数を表すが、化合物内にＬＧが複数存在する場合それらは同一であっても異なっていてもよい。溶媒への溶解性、液晶性及び合成の容易さの観点から、Ｇは式（Ｇ−１）〜式（Ｇ−６）で表される基を表すことが好ましく、式（Ｇ−１）又は式（Ｇ−２）で表される基を表すことがより好ましい。液晶性及び合成の容易さの観点から、ＬＧはフッ素原子、塩素原子、ニトロ基、シアノ基、ジメチルアミノ基、又は、任意の水素原子はフッ素原子に置換されてもよい１個の−ＣＨ２−又は隣接していない２個以上の−ＣＨ２−は各々独立して−Ｏ−、−ＣＯＯ−又は−ＯＣＯ−によって置換されてもよい炭素原子数１から１２の直鎖状又は分岐状アルキル基を表すことが好ましく、フッ素原子、塩素原子、ニトロ基、シアノ基、ジメチルアミノ基、又は、任意の水素原子はフッ素原子に置換されてもよい炭素原子数１から１２の直鎖状又は分岐状アルキル基若しくはアルコキシ基を表すことがより好ましく、フッ素原子、塩素原子、ニトロ基、シアノ基、ジメチルアミノ基、メチル基又はメトキシ基を表すことがさらに好ましい。
一般式（Ｉ）において、ｍ１及びｍ２は各々独立して０から６の整数を表すが、ｍ１＋ｍ２は０から６の整数を表す。溶剤への溶解性、液晶性及び各種基材（または配向膜）への密着性の観点から、ｍ１及びｍ２は各々独立して１から３の整数を表すことが好ましく、各々独立して１又は２を表すことがさらに好ましい。また、合成の容易さの観点から、ｍ１及びｍ２は同一であることが好ましい。
一般式（Ｉ）において（Ａ１−Ｚ１）ｍ１−Ｇ又はＧ−（Ｚ２−Ａ２）ｍ２は、逆波長分散性の観点から、下記の式（ＡＺＧ−１）〜（ＡＺＧ−１０）から選ばれる基を表すことが好ましい。
【００６１】
【化１７】
0006418476.tif 000018
【００６２】
一般式（Ｉ）で表される化合物は、液晶相の温度範囲、有機溶媒への溶解性、波長分散性、波長分散性と屈折率異方性のバランス、融点、塗料化した際の泡の発生しにくさ及び基材への密着性の観点から、下記の一般式（Ｉ−ｉ）
【００６３】
【化１８】
0006418476.tif 000019
【００６４】
（式中、Ａ１、Ａ２、Ｚ１、Ｚ２、ｍ１、ｍ２及びＲ３は一般式（Ｉ）と同じ意味を表し、Ｐ１及びＰ２はラジカル重合、ラジカル付加重合、カチオン重合又はアニオン重合により重合する基を表し、好ましい構造はＰ０と同じであり、Ｓｐ１及びＳｐ２は炭素原子数１から３０の直鎖状若しくは分岐状アルキレン基又は単結合を表し、該アルキレン基は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃで置き換えられていても良いが、Ｓｐ１及びＳｐ２が複数存在する場合それらは同一であっても異なっていても良く、Ｘ１及びＸ２は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１及びＸ２が複数存在する場合それらは同一であっても異なっていても良く、ｋ１及びｋ２は０から１０の整数を表し（ただし、Ｐ１−（Ｓｐ１−Ｘ１）ｋ１−及び−（Ｘ２−Ｓｐ２）ｋ２−Ｐ２には−Ｏ−Ｏ−結合を含まない。）、Ｇ１は上記の式（Ｇ−１）から式（Ｇ−８）から選ばれる基を表すが、これらの基は無置換であるか又は１つ以上の上記ＬＧによって置換されても良く、Ｙ１は水素原子、フッ素原子、塩素原子、ニトロ基、シアノ基又は基中の任意の水素原子がフッ素原子に置換されてもよく、１個の−ＣＨ２−又は隣接していない２個以上の−ＣＨ２−が各々独立して−Ｏ−、−Ｓ−、−ＣＯ−、−ＣＯＯ−又は−ＯＣＯ−によって置換されてもよい炭素原子数１から２０の直鎖状又は分岐状アルキル基を表し、Ｗ１は上記の式（Ｗ−１−１）から式（Ｗ−１−７）、式（Ｗ−２−１）から式（Ｗ−２−８）、式（Ｗ−３−１）から式（Ｗ−３−８）、式（Ｗ−４−１）から式（Ｗ−４−７）、式（Ｗ−５−１）から式（Ｗ−５−４）及び式（Ｗ−６−１）から式（Ｗ−６−８）で表される基から選ばれる基を表すが、これらの基は無置換であるか又は１つ以上の上記ＬＷによって置換されても良く、ＬＷ１はフッ素原子、塩素原子、ペンタフルオロスルフラニル基、ニトロ基、メチルアミノ基、ジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−、−ＯＣＯ−、−Ｏ−ＣＯ−Ｏ−、−ＣＨ＝ＣＨ−ＣＯＯ−、−ＣＨ＝ＣＨ−ＯＣＯ−、−ＣＯＯ−ＣＨ＝ＣＨ−又は−ＯＣＯ−ＣＨ＝ＣＨ−によって置換されている炭素原子数２から２０の直鎖状若しくは分岐状置換アルキル基を表す。）で表されることが好ましく、下記の一般式（Ｉ−ｉ−ｉ）
【００６５】
【化１９】
0006418476.tif 000020
【００６６】
（式中、Ｐ１１及びＰ２１は各々独立して上記の式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）から選ばれる基を表し、Ｓｐ１１及びＳｐ２１は１個の−ＣＨ２−又は隣接していない２個以上の−ＣＨ２−が各々独立して−Ｏ−、−ＣＯＯ−、−ＯＣＯ−又は−Ｏ−ＣＯ−Ｏ−で置き換えられてもよい炭素原子数１から２０の直鎖状又は分岐状アルキレン基又は単結合を表すが、Ｓｐ１１及びＳｐ２１が複数存在する場合それらは同一であっても異なっていても良く、Ｘ１１及びＸ２１は−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すが、Ｘ１１及びＸ２１が複数存在する場合それらは同一であっても異なっていても良く、ｋ１１及びｋ２１は０から３の整数を表し（ただし、Ｐ１１−（Ｓｐ１１−Ｘ１１）ｋ１１−及び−（Ｘ２１−Ｓｐ２１）ｋ２１−Ｐ２１には−Ｏ−Ｏ−結合を含まない。）、Ａ１１、Ａ１２、Ａ２１及びＡ２２は各々独立して上記の式（Ａ−１）から式（Ａ−１１）から選ばれる基を表し、Ｚ１１、Ｚ１２、Ｚ２１及びＺ２２は各々独立して−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表し、Ｇ１１は上記の式（Ｇ−１）から式（Ｇ−６）から選ばれる基を表すが、これらの基は無置換であるか又は１つ以上の上記ＬＧによって置換されても良く、Ｙ１１は水素原子又は基中の任意の水素原子がフッ素原子に置換されてもよい炭素原子数１から１２の直鎖状又は分岐状アルキル基を表し、Ｗ１１は式（Ｗ−１−３）、式（Ｗ−１−６）、式（Ｗ−１−７）、式（Ｗ−２−１）から式（Ｗ−２−８）、式（Ｗ−３−１）、式（Ｗ−３−４）、式（Ｗ−３−５）、式（Ｗ−３−８）、式（Ｗ−４−１）から式（Ｗ−４−７）、式（Ｗ−５−１）、式（Ｗ−５−４）又は式（Ｗ−６−１）から式（Ｗ−６−８）から選ばれる基を表し、ＬＷ１１はフッ素原子、塩素原子、メチルアミノ基、ジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−又は−ＯＣＯ−によって置換されている炭素原子数２から１２の直鎖状若しくは分岐状置換アルキル基を表し、Ｒ３１は水素原子、又は、１個の−ＣＨ２−若しくは隣接していない２個以上の−ＣＨ２−が各々独立して−Ｏ−、−ＣＯ−、−ＣＯＯ−、−ＯＣＯ−、−Ｏ−ＣＯ−Ｏ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖状若しくは分岐状アルキル基、Ｐ３１−（Ｓｐ３１−Ｘ３１）ｋ３１−で表される基（式中、Ｐ３１は上記の式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）から選ばれる基を表し、Ｓｐ３１は１個の−ＣＨ２−又は隣接していない２個以上の−ＣＨ２−が各々独立して−Ｏ−、−ＣＯＯ−、−ＯＣＯ−又は−Ｏ−ＣＯ−Ｏ−で置き換えられてもよい炭素原子数１から２０の直鎖状又は分岐状アルキレン基又は単結合を表すが、Ｓｐ３１が複数存在する場合それらは同一であっても異なっていても良く、Ｘ３１は−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すが、Ｘ３１が複数存在する場合それらは同一であっても異なっていても良く、ｋ３１は０から３の整数を表す（ただし、Ｐ３１−（Ｓｐ３１−Ｘ３１）ｋ３１−には−Ｏ−Ｏ−結合を含まない。）を表す。）を表す。）で表されることがより好ましく、下記の一般式（Ｉ−ｉ−ｉ−ｉ）
【００６７】
【化２０】
0006418476.tif 000021
【００６８】
（式中、Ｐ１１１及びＰ２１１は各々独立して上記の式（Ｐ−１）、式（Ｐ−２）、式（Ｐ−３）、式（Ｐ−７）、式（Ｐ−１１）又は式（Ｐ−１３）から選ばれる基を表し、Ｓｐ１１１及びＳｐ２１１は１個の−ＣＨ２−又は隣接していない２個以上の−ＣＨ２−が各々独立して−Ｏ−で置き換えられてもよい炭素原子数１から１２の直鎖状アルキレン基を表すが、Ｓｐ１１１及びＳｐ２１１が複数存在する場合それらは同一であっても異なっていても良く、Ｘ１１１及びＸ２１１は−Ｏ−、−ＣＯＯ−、−ＯＣＯ−又は単結合を表すが、Ｘ１１１及びＸ２１１が複数存在する場合それらは同一であっても異なっていても良く、ｋ１１１及びｋ２１１は１から３の整数を表し（ただし、Ｐ１１１−（Ｓｐ１１１−Ｘ１１１）ｋ１１１−及び−（Ｘ２１１−Ｓｐ２１１）ｋ２１１−Ｐ２１１には−Ｏ−Ｏ−結合を含まない。）、Ａ１１１、Ａ１２１、Ａ２１１及びＡ２２１は各々独立して上記の式（Ａ−１）から式（Ａ−４）から選ばれる基を表し、Ｚ１１１、Ｚ１２１、Ｚ２１１及びＺ２２１は各々独立して−ＯＣＨ２−、−ＣＨ２Ｏ−、−ＣＯＯ−、−ＯＣＯ−又は単結合を表し、Ｇ１１１は上記の式（Ｇ−１）又は式（Ｇ−２）から選ばれる基を表すが、これらの基は無置換であるか又は１つ以上の上記ＬＧによって置換されても良く、Ｙ１１１は水素原子又は炭素原子数１から１２の直鎖状アルキル基を表し、Ｗ１１１は下記の式（Ｗ−２−１−１）から式（Ｗ−２−３−６）
【００６９】
【化２１】
0006418476.tif 000022
【００７０】
（式中、左下方向の結合手はＮと結合し、残りの結合手はＬＷ１１１と結合することを意味する。）から選ばれる基を表し、ＬＷ１１１はジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−又は−ＯＣＯ−によって置換されている炭素原子数２から８の直鎖状アルキル基を表し、Ｒ３１１は水素原子、又は、１個の−ＣＨ２−若しくは隣接していない２個以上の−ＣＨ２−が各々独立して−Ｏ−、−ＣＯＯ−又は−ＯＣＯ−によって置換されてもよい炭素原子数１から２０の直鎖状又は分岐状アルキル基、Ｐ３１１−（Ｓｐ３１１−Ｘ３１１）ｋ３１１−で表される基（式中、Ｐ３１１は上記の式（Ｐ−１）、式（Ｐ−２）、式（Ｐ−３）、式（Ｐ−７）、式（Ｐ−１１）又は式（Ｐ−１３）から選ばれる基を表し、Ｓｐ３１１は１個の−ＣＨ２−又は隣接していない２個以上の−ＣＨ２−が各々独立して−Ｏ−で置き換えられてもよい炭素原子数１から１２の直鎖状アルキレン基を表すが、Ｓｐ３１１が複数存在する場合それらは同一であっても異なっていても良く、Ｘ３１１は−Ｏ−、−ＣＯＯ−、−ＯＣＯ−又は単結合を表すが、Ｘ３１１が複数存在する場合それらは同一であっても異なっていても良く、ｋ３１１は１から３の整数を表す（ただし、Ｐ３１１−（Ｓｐ３１１−Ｘ３１１）ｋ３１１−には−Ｏ−Ｏ−結合を含まない。）を表す。）を表す。）で表されることがさらに好ましく、下記の一般式（Ｉ−ｉ−ｉ−ｉ−ｉ）
【００７１】
【化２２】
0006418476.tif 000023
【００７２】
（式中、Ｐ１１１１及びＰ２１１１は各々独立して上記の式（Ｐ−１）、式（Ｐ−２）又は式（Ｐ−３）から選ばれる基を表し、Ｓｐ１１１１及びＳｐ２１１１は１個の−ＣＨ２−又は隣接していない２個以上の−ＣＨ２−が各々独立して−Ｏ−で置き換えられてもよい炭素原子数１から１２の直鎖状アルキレン基を表すが、Ｓｐ１１１１及びＳｐ２１１１が複数存在する場合それらは同一であっても異なっていても良く、Ｘ１１１１及びＸ２１１１は−Ｏ−、−ＣＯＯ−、−ＯＣＯ−又は単結合を表すが、Ｘ１１１１及びＸ２１１１が複数存在する場合それらは同一であっても異なっていても良く、ｋ１１１１及びｋ２１１１は１から３の整数を表し（ただし、Ｐ１１１１−（Ｓｐ１１１１−Ｘ１１１１）ｋ１１１１−及び−（Ｘ２１１１−Ｓｐ２１１１）ｋ２１１１−Ｐ２１１１には−Ｏ−Ｏ−結合を含まない。）、Ａ１１１１及びＡ２２１１は各々独立して下記の式（Ａ−１−１）から式（Ａ−４−１）
0006418476.tif 000024
【００７３】
（式中、Ｌ１１１１はフッ素原子、塩素原子、又は、任意の水素原子はフッ素原子に置換されてもよい炭素原子数１から１２の直鎖状又は分岐状アルキル基若しくはアルコキシ基を表す。）から選ばれる基を表し、Ａ１２１１及びＡ２１１１は上記の式（Ａ−２−１）で表される基を表し、Ｚ１１１１、Ｚ１２１１、Ｚ２１１１及びＺ２２１１は各々独立して−ＯＣＨ２−、−ＣＨ２Ｏ−、−ＣＯＯ−、−ＯＣＯ−又は単結合を表し、Ｇ１１１１は無置換の上記の式（Ｇ−１）又は式（Ｇ−２）から選ばれる基を表し、Ｙ１１１１は水素原子を表し、Ｗ１１１１は上記の式（Ｗ−２−１−１）から式（Ｗ−２−２−１０）から選ばれる基を表し、ＬＷ１１１１はジメチルアミノ基、ジエチルアミノ基、ジイソプロピルアミノ基、又は、１個の−ＣＨ２−若しくは隣接していない２個以上の−ＣＨ２−が各々独立して−Ｏ−、−ＣＯ−、−ＣＯＯ−又は−ＯＣＯ−によって置換されている炭素原子数２から８の直鎖状アルキル基を表し、Ｒ３１１１は水素原子、又は、１個の−ＣＨ２−若しくは隣接していない２個以上の−ＣＨ２−が各々独立して−Ｏ−によって置換されてもよい炭素原子数１から１２の直鎖状アルキル基、Ｐ３１１１−（Ｓｐ３１１１−Ｘ３１１１）ｋ３１１１−で表される基（式中、Ｐ３１１１は上記の式（Ｐ−１）、式（Ｐ−２）又は式（Ｐ−３）から選ばれる基を表し、Ｓｐ３１１１は１個の−ＣＨ２−又は隣接していない２個以上の−ＣＨ２−が各々独立して−Ｏ−で置き換えられてもよい炭素原子数１から１２の直鎖状アルキレン基を表すが、Ｓｐ３１１１が複数存在する場合それらは同一であっても異なっていても良く、Ｘ３１１１は−Ｏ−、−ＣＯＯ−、−ＯＣＯ−又は単結合を表すが、Ｘ３１１１が複数存在する場合それらは同一であっても異なっていても良く、ｋ３１１１は１から３の整数を表す（ただし、Ｐ３１１１−（Ｓｐ３１１１−Ｘ３１１１）ｋ３１１１−には−Ｏ−Ｏ−結合を含まない。）。）を表す。）で表されることがさらにより好ましく、下記の一般式（Ｉ−ｉ−ｉ−ｉ−ｉ−ｉ）
【００７４】
【化２３】
0006418476.tif 000025
【００７５】
（式中、Ｐ１１１１１及びＰ２１１１１は各々独立して上記の式（Ｐ−１）又は式（Ｐ−２）から選ばれる基を表し、Ｓｐ１１１１１及びＳｐ２１１１１は炭素原子数１から１２の直鎖状アルキレン基を表し、Ｘ１１１１１及びＸ２１１１１は−Ｏ−、−ＣＯＯ−、−ＯＣＯ−又は単結合を表し、Ａ１１１１１及びＡ２２１１１は１，４−フェニレン基を表し、Ａ１２１１１及びＡ２１１１１は１，４−シクロヘキシレン基を表し、Ｚ１１１１１、Ｚ１２１１１、Ｚ２１１１１及びＺ２２１１１は各々独立して−ＯＣＨ２−、−ＣＨ２Ｏ−、−ＣＯＯ−又は−ＯＣＯ−を表し、Ｇ１１１１１は無置換の上記の式（Ｇ−１）又は式（Ｇ−２）から選ばれる基を表し、Ｙ１１１１１は水素原子を表し、Ｗ１１１１１は上記の式（Ｗ−２−１−１）、式（Ｗ−２−２−１）又は式（Ｗ−２−２−５）から選ばれる基を表し、ＬＷ１１１１１はジメチルアミノ基、ジメチルアミノ基、ジエチルアミノ基、炭素原子数１から７のアルコキシ基、炭素原子数２から８のアルカノイル基又は炭素原子数１から７のアルコキシカルボニル基を表し、Ｒ３１１１１は水素原子又は下記の式（Ｗ２−ａ−１）から式（Ｗ２−ａ−６）
【００７６】
【化２４】
0006418476.tif 000026
【００７７】
（式中、ｋ２ａは１から１２の整数を表し、ｋ２ｂは１又は２を表し、ｋ２ｃは２から１１の整数を表し、ｋ２ｄは１から３の整数を表す。）から選ばれる基又は下記の式（Ｗ２−ａ−７）から式（Ｗ２−ａ−９）
【００７８】
【化２５】
0006418476.tif 000027
【００７９】
（式中、ＷＡ３は各々独立して水素原子又はメチル基を表し、ｋ２ｃは２から１１の整数を表し、ｋ２ｄは１から３の整数を表す。）から選ばれる基を表す。）で表されることがさらにより好ましく、下記の一般式（Ｉ−Ａ−１）
【００８０】
【化２６】
0006418476.tif 000028
【００８１】
（式中、ＷＡ１及びＷＡ２は各々独立して水素原子又はメチル基を表し、ＳｐＡ１及びＳｐＡ２は各々独立して炭素原子数２から１０の直鎖状アルキレン基を表し、ＳｐＡ１及びＳｐＡ２は炭素原子数２から８の直鎖状アルキレン基を表すことが好ましく、Ｗ１Ａ１は下記の式（Ｗ−２−１−１）から式（Ｗ−２−２−５）
【００８２】
【化２７】
0006418476.tif 000029
【００８３】
（式中、左下方向の結合手はＮと結合し、右上方向の結合手はＬＷＡ１と結合することを意味する。）から選ばれる基を表し、上記の式（Ｗ−２−２−１）又は式（Ｗ−２−２−５）から選ばれる基が好ましく、上記の式（Ｗ−２−２−５）で表される基が特に好ましく、ＬＷＡ１は下記の式（ＬＷ−Ａ−１）から式（ＬＷ−Ａ−５）
【００８４】
【化２８】
0006418476.tif 000030
【００８５】
（式中、ＲＡ１は炭素原子数１から７のアルキル基を表し、炭素原子数１から３のアルキル基を表すことが好ましく、メチル基を表すことが特に好ましく、ＲＡ２は炭素原子数１から７のアルキル基を表し、炭素原子数１から３のアルキル基を表すことが好ましく、メチル基を表すことが特に好ましく、ＲＡ３は炭素原子数１から６のアルキル基を表し、炭素原子数１から３のアルキル基を表すことが好ましく、メチル基又はエチル基を表すことが特に好ましい。）から選ばれる基を表し、上記の式（ＬＷ−Ａ−１）、式（ＬＷ−Ａ−２）、式（ＬＷ−Ａ−４）又は式（ＬＷ−Ａ−５）から選ばれる基が好ましく、上記の式（ＬＷ−Ａ−１）、式（ＬＷ−Ａ−２）又は式（ＬＷ−Ａ−５）から選ばれる基がより好ましく、上記の式（ＬＷ−Ａ−５）で表される基が特に好ましく、Ｒ３Ａ１は水素原子又は下記の式（Ｗ２−ａ−３−１）から式（Ｗ２−ａ−７−２）
【００８６】
【化２９】
0006418476.tif 000031
【００８７】
（式中、ＷＡ３は各々独立して水素原子又はメチル基を表す。）から選ばれる基を表し、Ｒ３Ａ１は有機溶媒へ溶解させた溶液の長期保存安定性の観点から上記の式（Ｗ２−ａ−３−１）から式（Ｗ２−ａ−７−２）から選ばれる基を表すことが好ましく、上記の式（Ｗ２−ａ−３−１）、式（Ｗ２−ａ−７−１）又は式（Ｗ２−ａ−７−２）から選ばれる基を表すことがより好ましい。）で表されることが特に好ましい。
【００８８】
本願発明の化合物に含まれる１，４−シクロヘキシレン基、１，３−ジオキサン−２，５−ジイル基及びデカヒドロナフタレン−２，６−ジイル基はシス体及びトランス体のいずれか一方のみであっても、両方の混合物であっても良いが、液晶性の観点からトランス体が主成分であることが好ましく、トランス体が７０％以上であることがより好ましく、トランス体が９０％以上であることがさらに好ましく、トランス体が９５％以上であることがさらにより好ましく、トランス体が９９％以上であることがさらにより好ましく、トランス体のみであることが特に好ましい。
【００８９】
前記一般式（Ｉ）で表される化合物として具体的には、下記の式（Ｉ−１）から式（Ｉ−２０１）で表される化合物が好ましい。
【００９０】
【化３０】
0006418476.tif 000032
【００９１】
【化３１】
0006418476.tif 000033
【００９２】
【化３２】
0006418476.tif 000034
【００９３】
【化３３】
0006418476.tif 000035
【００９４】
【化３４】
0006418476.tif 000036
【００９５】
【化３５】
0006418476.tif 000037
【００９６】
【化３６】
0006418476.tif 000038
【００９７】
【化３７】
0006418476.tif 000039
【００９８】
【化３８】
0006418476.tif 000040
【００９９】
【化３９】
0006418476.tif 000041
【０１００】
【化４０】
0006418476.tif 000042
【０１０１】
【化４１】
0006418476.tif 000043
【０１０２】
【化４２】
0006418476.tif 000044
【０１０３】
【化４３】
0006418476.tif 000045
【０１０４】
【化４４】
0006418476.tif 000046
【０１０５】
【化４５】
0006418476.tif 000047
【０１０６】
【化４６】
0006418476.tif 000048
【０１０７】
【化４７】
0006418476.tif 000049
【０１０８】
【化４８】
0006418476.tif 000050
【０１０９】
【化４９】
0006418476.tif 000051
【０１１０】
【化５０】
0006418476.tif 000052
【０１１１】
【化５１】
0006418476.tif 000053
【０１１２】
【化５２】
0006418476.tif 000054
【０１１３】
【化５３】
0006418476.tif 000055
【０１１４】
【化５４】
0006418476.tif 000056
【０１１５】
【化５５】
0006418476.tif 000057
【０１１６】
【化５６】
0006418476.tif 000058
【０１１７】
【化５７】
0006418476.tif 000059
【０１１８】
【化５８】
0006418476.tif 000060
【０１１９】
【化５９】
0006418476.tif 000061
【０１２０】
【化６０】
0006418476.tif 000062
【０１２１】
【化６１】
0006418476.tif 000063
【０１２２】
【化６２】
0006418476.tif 000064
【０１２３】
【化６３】
0006418476.tif 000065
【０１２４】
【化６４】
0006418476.tif 000066
【０１２５】
【化６５】
0006418476.tif 000067
【０１２６】
【化６６】
0006418476.tif 000068
【０１２７】
【化６７】
0006418476.tif 000069
【０１２８】
【化６８】
0006418476.tif 000070
【０１２９】
【化６９】
0006418476.tif 000071
【０１３０】
【化７０】
0006418476.tif 000072
【０１３１】
【化７１】
0006418476.tif 000073
【０１３２】
本願発明の化合物は、従来公知の製法で製造することができる。例えば、以下の製法が挙げられる。
［製法１］下記式（Ｓ−１２）で表される化合物の製造
【０１３３】
【化７２】
0006418476.tif 000074
【０１３４】
（式中、ＰＳは一般式（Ｉ−０−Ｒ）におけるＰ０と同じ意味を表し、ＳｐＳは一般式（Ｉ−０−Ｒ）におけるＳｐ０と同じ意味を表し、ＸＳは一般式（Ｉ−０−Ｒ）におけるＸ０と同じ意味を表し、ＷＳは一般式（Ｉ）におけるＷと同じ意味を表し、ＲＳは一般式（Ｉ）におけるＲ３と同じ意味を表し、ＬｗＳは一般式（Ｉ）におけるＬｗと同じ意味を表し、ｒｓは一般式（Ｉ）におけるｒと同じ意味を表し、ＬＳ１は一般式（Ｉ）におけるＬと同じ意味を表し、ＬＳ２は一般式（Ｉ）におけるＬＧと同じ意味を表し、ｓは各々独立して０から４の整数を表し、ｔは０から３の整数を表し、ＰＧは保護基を表し、ｈａｌｏｇｅｎはハロゲン原子又はハロゲン等価体を表す。）
式（Ｓ−１）で表される化合物のカルボキシル基を保護基（ＰＧ）によって保護する。保護基（ＰＧ）としては、脱保護工程に至るまで安定に保護しうるものであれば特に制限は無いが、例えば、ＧＲＥＥＮＥ’Ｓ  ＰＲＯＴＥＣＴＩＶＥ  ＧＲＯＵＰＳ  ＩＮ  ＯＲＧＡＮＩＣ  ＳＹＮＴＨＥＳＩＳ（（Ｆｏｕｒｔｈ  Ｅｄｉｔｉｏｎ）、ＰＥＴＥＲ  Ｇ．Ｍ．ＷＵＴＳ、ＴＨＥＯＤＯＲＡ  Ｗ．ＧＲＥＥＮＥ共著、Ｊｏｈｎ  Ｗｉｌｅｙ  ＆  Ｓｏｎｓ，Ｉｎｃ．，Ｐｕｂｌｉｃａｔｉｏｎ）等に挙げられている保護基（ＰＧ）が好ましい。保護基の具体例としてはテトラヒドロピラニル基、ｔｅｒｔ−ブチル基、メトキシメチル基、エトキシメチル基が挙げられる。
【０１３５】
式（Ｓ−２）で表される化合物を式（Ｓ−３）で表される化合物と反応させることによって、式（Ｓ−４）で表される化合物を得ることができる。反応条件としては例えば縮合剤を用いる方法若しくは式（Ｓ−２）で表される化合物を酸クロリド、混合酸無水物又はカルボン酸無水物とした後、一般式（Ｓ−３）で表される化合物と塩基存在下反応させる方法が挙げられる。縮合剤を用いる場合、縮合剤として例えばＮ，Ｎ’−ジシクロヘキシルカルボジイミド、Ｎ，Ｎ’−ジイソプロピルカルボジイミド、１−エチル−３−（３−ジメチルアミノプロピル）カルボジイミド塩酸塩が挙げられる。塩基としては例えばトリエチルアミン、ジイソプロピルエチルアミン等が挙げられる。
【０１３６】
式（Ｓ−４）で表される化合物の保護基（ＰＧ）を脱保護する。脱保護の反応条件としては、式（Ｓ−５）で表される化合物を与えるものであれば特に制限は無いが、前記文献に挙げられているものが好ましい。
【０１３７】
式（Ｓ−５）で表される化合物を式（Ｓ−６）で表される化合物と反応させることによって、式（Ｓ−７）で表される化合物を得ることができる。反応条件としては例えば前記と同様のものが挙げられる。
【０１３８】
式（Ｓ−８）で表される化合物を例えばヒドラジン一水和物と反応させることによって、式（Ｓ−９）で表される化合物を得ることができる。
【０１３９】
式（Ｓ−９）で表される化合物を塩基存在下、式（Ｓ−１０）で表される化合物と反応させることによって、式（Ｓ−１１）で表される化合物を得ることができる。塩基としては例えば炭酸カリウム、炭酸セシウム、トリエチルアミン等が挙げられる。
【０１４０】
式（Ｓ−１１）で表される化合物を酸触媒存在下、式（Ｓ−７）で表される化合物と反応させることによって、式（Ｓ−１２）で表される化合物を得ることができる。酸としては例えばｐ−トルエンスルホン酸、ｐ−トルエンスルホン酸ピリジニウム、１０−カンファースルホン酸等が挙げられる。
［製法２］下記式（Ｓ−１８）で表される化合物の製造
【０１４１】
【化７３】
0006418476.tif 000075
【０１４２】
（式中、ＰＳは一般式（Ｉ−０−Ｒ）におけるＰ０と同じ意味を表し、ＳｐＳは一般式（Ｉ−０−Ｒ）におけるＳｐ０と同じ意味を表し、ＸＳは一般式（Ｉ−０−Ｒ）におけるＸ０と同じ意味を表し、ＷＳは一般式（Ｉ）におけるＷと同じ意味を表し、ＬＳ１は一般式（Ｉ）におけるＬと同じ意味を表し、ＬＳ２は一般式（Ｉ）におけるＬＧと同じ意味を表し、ｓは各々独立して０から４の整数を表し、ｔは０から３の整数を表し、ＰＧは保護基を表し、ｈａｌｏｇｅｎはハロゲン原子又はハロゲン等価体を表す。）
式（Ｓ−１）で表される化合物のカルボキシル基を保護基（ＰＧ）によって保護する。保護基（ＰＧ）としては例えば製法１に記載のものが挙げられる。
【０１４３】
式（Ｓ−２）で表される化合物を還元することによって式（Ｓ−１３）で表される化合物を得ることができる。還元剤としては例えばボラン−テトラヒドロフラン錯体、ボラン−ジメチルスルフィド錯体等のボラン錯体や、ジボラン等が挙げられる。
【０１４４】
式（Ｓ−１３）で表される化合物をハロゲン化することによって式（Ｓ−１４）で表される化合物を得ることができる。ハロゲン化の条件としては、トリフェニルホスフィン、イミダゾール存在下、ヨウ素と反応させる方法、トリフェニルホスフィン存在下、四臭化炭素又はＮ−ブロモスクシンイミドと反応させる方法、塩基存在下、塩化リチウムと反応させる方法が挙げられる。また、塩基存在下、メタンスルホニルクロリド又はｐ−トルエンスルホニルクロリドと反応させることによってハロゲン等価体へと誘導する方法が挙げられる。
【０１４５】
式（Ｓ−１４）で表される化合物を塩基存在下、式（Ｓ−６）で表される化合物と反応させることによって式（Ｓ−１５）で表される化合物を得ることができる。塩基としては例えば製法１に記載のものが挙げられる。
【０１４６】
式（Ｓ−１５）で表される化合物の保護基（ＰＧ）を脱保護する。脱保護の反応条件としては、式（Ｓ−１６）で表される化合物を与えるものであれば特に制限は無いが、前記文献に挙げられているものが好ましい。
【０１４７】
式（Ｓ−１６）で表される化合物を式（Ｓ−３）で表される化合物と反応させることによって、式（Ｓ−１７）で表される化合物を得ることができる。反応条件としては例えば製法１に記載のものが挙げられる。
式（Ｓ−１７）で表される化合物を酸触媒存在下、式（Ｓ−１１）で表される化合物と反応させることによって、式（Ｓ−１８）で表される化合物を得ることができる。酸としては例えば製法１に記載のものが挙げられる。
【０１４８】
製法１及び製法２の各工程において記載した以外の反応条件として、例えば実験化学講座（日本化学会編、丸善株式会社発行）、Ｏｒｇａｎｉｃ  Ｓｙｎｔｈｅｓｅｓ（Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ  Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献に記載の条件又はＳｃｉＦｉｎｄｅｒ（Ｃｈｅｍｉｃａｌ  Ａｂｓｔｒａｃｔｓ  Ｓｅｒｖｉｃｅ，Ａｍｅｒｉｃａｎ  Ｃｈｅｍｉｃａｌ  Ｓｏｃｉｅｔｙ）又はＲｅａｘｙｓ（Ｅｌｓｅｖｉｅｒ  Ｌｔｄ．）等のオンライン検索サービスから提供される条件が挙げられる。
【０１４９】
また、各工程において適宜反応溶媒を用いることができる。溶媒としては目的の化合物を与えるものであれば制限は無いが、例えばイソプロピルアルコール、エチレングリコール、ジエチレングリコール、メタノール、エタノール、プロパノール、クロロホルム、ジクロロメタン、１，２−ジクロロエタン、アセトン、アセトニトリル、Ｎ，Ｎ−ジメチルホルムアミド、Ｎ，Ｎ−ジメチルアセトアミド、ジメチルスルホキシド、ジエチルエーテル、エチレングリコールモノエチルエーテル、キシレン、酢酸エチル、酢酸ブチル、酢酸プロピル、酢酸メチル、シクロヘキサノン、１，４−ジオキサン、ジクロロメタン、スチレン、テトラヒドロフラン、ピリジン、１−メチル−２−ピロリジノン、トルエン、ヘキサン、シクロヘキサン、ヘプタン、ベンゼン、メチルイソブチルケトン、ｔｅｒｔ−ブチルメチルエーテル、メチルエチルケトン等が挙げられる。有機溶媒及び水の二相系で反応を行う場合、相間移動触媒を添加することも可能である。相間移動触媒としては、例えば、ベンジルトリメチルアンモニウムクロリド、ポリオキシエチレン（２０）ソルビタンモノラウラート［Ｔｗｅｅｎ  ２０］、ソルビタンモノオレアート［Ｓｐａｎ  ８０］等が挙げられる。
【０１５０】
また、各工程において必要に応じて精製を行うことができる。精製方法としてはクロマトグラフィー、再結晶、蒸留、昇華、再沈殿、吸着、分液処理等が挙げられる。精製剤を用いる場合、精製剤としてシリカゲル、アルミナ、活性炭、活性白土、セライト、ゼオライト、メソポーラスシリカ、カーボンナノチューブ、カーボンナノホーン、備長炭、木炭、グラフェン、イオン交換樹脂、酸性白土、二酸化ケイ素、珪藻土、パーライト、セルロース、有機ポリマー、多孔質ゲル等が挙げられる。
本発明の化合物は、ネマチック液晶組成物、スメクチック液晶組成物、キラルスメクチック液晶組成物及びコレステリック液晶組成物に使用することが好ましい。本願発明の化合物を用いる液晶組成物において本願発明以外の化合物を添加しても構わない。
本願発明の化合物と混合して使用される他の重合性化合物としては、具体的には一般式（Ｘ−１１）
【０１５１】
【化７４】
0006418476.tif 000076
【０１５２】
及び／又は一般式（Ｘ−１２）
【０１５３】
【化７５】
0006418476.tif 000077
【０１５４】
（式中、Ｐ１１、Ｐ１２及びＰ１３は各々独立して重合性基を表し、Ｓｐ１１、Ｓｐ１２及びＳｐ１３は各々独立して単結合又は炭素原子数１〜２０個のアルキレン基を表すが、１個の−ＣＨ２−又は隣接していない２個以上の−ＣＨ２−は−Ｏ−、−ＣＯＯ−、−ＯＣＯ−、−ＯＣＯＯ−に置き換えられてもよく、Ｘ１１、Ｘ１２及びＸ１３は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表し、Ｚ１１及びＺ１２は各々独立して−Ｏ−、−Ｓ−、−ＯＣＨ２−、−ＣＨ２Ｏ−、−ＣＯＯ−、−ＯＣＯ−、−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表し、Ａ１１、Ａ１２、Ａ１３及びＡ１４は各々独立して、１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基又は１，３−ジオキサン−２，５−ジイル基を表すが、Ａ１１、Ａ１２、Ａ１３及びＡ１４は各々独立して無置換であるか又はアルキル基、ハロゲン化アルキル基、アルコキシ基、ハロゲン化アルコキシ基、ハロゲン原子、シアノ基又はニトロ基に置換されていてもよく、Ｒ１１は水素原子、フッ素原子、塩素原子、臭素原子、ヨウ素原子、ペンタフルオロスルフラニル基、シアノ基、ニトロ基、イソシアノ基、チオイソシアノ基、若しくは、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されてもよい炭素原子数１から２０の直鎖又は分岐アルキル基を表し、ｍ１１及びｍ１２は０、１、２又は３を表すが、ｍ１１及び／又はｍ１２が２又は３を表す場合、２個あるいは３個存在するＡ１１、Ａ１３、Ｚ１１及び／又はＺ１２は同一であっても異なっていてもよい。）で表される化合物が好ましく、Ｐ１１、Ｐ１２及びＰ１３がアクリル基又はメタクリル基である場合が特に好ましい。一般式（Ｘ−１１）で表される化合物として具体的には、一般式（Ｘ−１１ａ）
【０１５５】
【化７６】
0006418476.tif 000078
【０１５６】
（式中、Ｗ１１及びＷ１２は各々独立して水素原子又はメチル基を表し、Ｓｐ１４及びＳｐ１５は各々独立して炭素原子数２から１８のアルキレン基、Ｘ１４及びＸ１５は各々独立して−Ｏ−、−ＣＯＯ−、−ＯＣＯ−又は単結合を表し、Ｚ１３及びＺ１４は各々独立して−ＣＯＯ−又は−ＯＣＯ−を表し、Ａ１５、Ａ１６及びＡ１７は各々独立して無置換若しくはフッ素原子、塩素原子、炭素原子数１から４の直鎖状又は分岐状アルキル基、炭素原子数１から４の直鎖状又は分岐状アルコキシ基によって置換されていてもよい１，４−フェニレン基を表す。）で表される化合物が好ましく、下記式（Ｘ−１１ａ−１）から式（Ｘ−１１ａ−４）
【０１５７】
【化７７】
0006418476.tif 000079
【０１５８】
（式中、Ｗ１１、Ｗ１２、Ｓｐ１４及びＳｐ１５は一般式（Ｘ−１１ａ）と同様の意味を表す。）で表される化合物が特に好ましい。上記式（Ｘ−１１ａ−１）から式（Ｘ−１１ａ−４）において、Ｓｐ１４及びＳｐ１５が各々独立して炭素原子数２から８のアルキレン基である化合物が特に好ましい。この他、好ましい２官能重合性化合物としては下記一般式（Ｘ−１１ｂ−１）から式（Ｘ−１１ｂ−３）
【０１５９】
【化７８】
0006418476.tif 000080
【０１６０】
（式中、Ｗ１３及びＷ１４は各々独立して水素原子又はメチル基を表し、Ｓｐ１６及びＳｐ１７は各々独立して炭素原子数２から１８のアルキレン基を表す。）で表される化合物が挙げられる。上記式（Ｘ−１１ｂ−１）から式（Ｘ−１１ｂ−３）において、Ｓｐ１６及びＳｐ１７が各々独立して炭素原子数２から８のアルキレン基である化合物が特に好ましい。
【０１６１】
また、一般式（Ｘ−１２）で表される化合物として具体的には、下記一般式（Ｘ−１２−１）から式（Ｘ−１２−７）
【０１６２】
【化７９】
0006418476.tif 000081
【０１６３】
（式中、Ｐ１４は重合性基を表し、Ｓｐ１８は単結合又は炭素原子数１から２０個のアルキレン基を表すが、１個の−ＣＨ２−又は隣接していない２個以上の−ＣＨ２−は−Ｏ−、−ＣＯＯ−、−ＯＣＯ−、−Ｏ−ＣＯ−Ｏ−に置き換えられてもよく、Ｘ１６は単結合、−Ｏ−、−ＣＯＯ−、又は−ＯＣＯ−を表し、Ｚ１５は単結合、−ＣＯＯ−又は−ＯＣＯ−を表し、Ｌ１１はフッ素原子、塩素原子、１個の−ＣＨ２−又は隣接していない２個以上の−ＣＨ２−が各々独立して−Ｏ−、−ＣＯＯ−、−ＯＣＯ−に置き換えられてもよい炭素原子数１から１０の直鎖状又は分岐状アルキル基を表し、ｓ１１は０から４の整数を表し、Ｒ１２は水素原子、フッ素原子、塩素原子、シアノ基、ニトロ基、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−に置き換えられてもよい炭素原子数１から２０の直鎖状又は分岐状アルキル基を表す。）で表される化合物が挙げられる。
【０１６４】
本願発明の化合物を含有する重合性液晶組成物には、当該組成物の液晶性を大きく損なわない程度に、液晶性を示さない重合性化合物を添加することも可能である。具体的には、この技術分野で高分子形成性モノマーあるいは高分子形成性オリゴマーとして認識される化合物であれば特に制限なく使用可能である。具体例として例えば「光硬化技術データブック、材料編（モノマー，オリゴマー，光重合開始剤）」（市村國宏、加藤清視監修、テクノネット社）記載のものが挙げられる。
【０１６５】
また、本願発明の化合物は光重合開始剤を使用しなくても重合させることが可能であるが、目的により光重合開始剤を添加しても構わない。その場合は光重合開始剤の濃度は、本願発明の化合物に対し０．１質量％から１５質量％が好ましく、０．２質量％から１０質量％がより好ましく、０．４質量％から８質量％がさらに好ましい。光重合開始剤としては、ベンゾインエーテル類、ベンゾフェノン類、アセトフェノン類、ベンジルケタール類、アシルフォスフィンオキサイド類等が挙げられる。光重合開始剤の具体例としては２−メチル−１−（４−メチルチオフェニル）−２−モルホリノプロパン−１−オン（ＩＲＧＡＣＵＲＥ  ９０７）、安息香酸［１−［４−（フェニルチオ）ベンゾイル］ヘプチリデン］アミノ（ＩＲＧＡＣＵＲＥ  ＯＸＥ  ０１）等が挙げられる。熱重合開始剤としては、アゾ化合物、過酸化物等が挙げられる。熱重合開始剤の具体例としては２，２’−アゾビス（４−メトキシ−２，４−ジメチルバレロニトリル）、２，２’−アゾビス（イソブチロニトリル）等が挙げられる。また、１種類の重合開始剤を用いてもよく、２種類以上の重合開始剤を併用して用いてもよい。
【０１６６】
また、本発明の液晶組成物には、その保存安定性を向上させるために、安定剤を添加することもできる。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。安定剤を使用する場合の添加量は、組成物に対して０．００５質量％から１質量％の範囲が好ましく、０．０２質量％から０．８質量％がより好ましく、０．０３質量％から０．５質量％がさらに好ましい。また、１種類の安定剤を用いてもよく、２種類以上の安定剤を併用して用いてもよい。安定剤としては、具体的には式（Ｘ−１３−１）から式（Ｘ−１３−３５）
【０１６７】
【化８０】
0006418476.tif 000082
【０１６８】
【化８１】
0006418476.tif 000083
【０１６９】
【化８２】
0006418476.tif 000084
【０１７０】
【化８３】
0006418476.tif 000085
【０１７１】
【化８４】
0006418476.tif 000086
【０１７２】
【化８５】
0006418476.tif 000087
【０１７３】
【化８６】
0006418476.tif 000088
【０１７４】
（式中、ｎは０から２０の整数を表す。）で表される化合物が好ましい。
【０１７５】
また、本願発明の化合物を含有する重合性液晶組成物をフィルム類、光学素子類、機能性顔料類、医薬品類、化粧品類、コーティング剤類、合成樹脂類等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【０１７６】
本願発明の化合物を含有する重合性液晶組成物を重合することにより得られるポリマーは種々の用途に利用できる。例えば、本願発明の化合物を含有する重合性液晶組成物を、配向させずに重合することにより得られるポリマーは、光散乱板、偏光解消板、モアレ縞防止板として利用可能である。また、配向させた後に重合することにより得られるポリマーは、光学異方性を有しており有用である。このような光学異方体は、例えば、本願発明の化合物を含有する重合性液晶組成物を、布等でラビング処理した基板、有機薄膜を形成した基板又はＳｉＯ２を斜方蒸着した配向膜を有する基板に担持させるか、基板間に挟持させた後、当該重合性液晶組成物を重合することによって製造することができる。
【０１７７】
重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物に有機溶媒を添加してもよい。有機溶媒としては、炭化水素系溶媒、ハロゲン化炭化水素系溶媒、エーテル系溶媒、アルコール系溶媒、ケトン系溶媒、エステル系溶媒、非プロトン性溶媒等を使用することができるが、例えば炭化水素系溶媒としてはトルエン又はヘキサンを、ハロゲン化炭化水素系溶媒としては塩化メチレンを、エーテル系溶媒としてはテトラヒドロフラン、アセトキシ−２−エトキシエタン又はプロピレングリコールモノメチルエーテルアセテートを、アルコール系溶媒としてはメタノール、エタノール又はイソプロパノールを、ケトン系溶媒としてはアセトン、メチルエチルケトン、シクロヘキサノン、γ−ブチルラクトン又はＮ−メチルピロリジノン類を、エステル系溶媒としては酢酸エチル又はセロソルブを、非プロトン性溶媒としてはジメチルホルムアミド又はアセトニトリルを挙げることができる。これらは単独でも、組み合わせて用いてもよく、その蒸気圧と重合性液晶組成物の溶解性を考慮し、適宜選択すればよい。添加した有機溶媒を揮発させる方法としては、自然乾燥、加熱乾燥、減圧乾燥、減圧加熱乾燥を用いることができる。重合性液晶材料の塗布性をさらに向上させるためには、基板上にポリイミド薄膜等の中間層を設けることや、重合性液晶材料にレベリング剤を添加する事も有効である。基板上にポリイミド薄膜等の中間層を設ける方法は、重合性液晶材料を重合することにより得られるポリマーと基板との密着性を向上させるために有効である。
【０１７８】
上記以外の配向処理としては、液晶材料の流動配向の利用、電場又は磁場の利用を挙げることができる。これらの配向手段は単独で用いても、また組み合わせて用いてもよい。さらに、ラビングに代わる配向処理方法として、光配向法を用いることもできる。基板の形状としては、平板の他に、曲面を構成部分として有していてもよい。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【０１７９】
本願発明の化合物を含有する重合性液晶組成物を重合させる際、迅速に重合が進行することが望ましいため、紫外線又は電子線等の活性エネルギー線を照射することにより重合させる方法が好ましい。紫外線を使用する場合、偏光光源を用いてもよく、非偏光光源を用いてもよい。また、液晶組成物を２枚の基板間に挟持させて状態で重合を行う場合、少なくとも照射面側の基板は活性エネルギー線に対して適当な透明性を有していなければならない。また、光照射時にマスクを用いて特定の部分のみを重合させた後、電場や磁場又は温度等の条件を変化させることにより、未重合部分の配向状態を変化させて、さらに活性エネルギー線を照射して重合させるという手段を用いてもよい。また、照射時の温度は、本発明の重合性液晶組成物の液晶状態が保持される温度範囲内であることが好ましい。特に、光重合によって光学異方体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物又は重合性液晶組成物が劣化してしまう危険がある。
【０１８０】
重合によって得られた当該光学異方体は、初期の特性変化を軽減し、安定的な特性発現を図ることを目的として熱処理を施すこともできる。熱処理の温度は５０〜２５０℃の範囲であることが好ましく、熱処理時間は３０秒〜１２時間の範囲であることが好ましい。
【０１８１】
このような方法によって製造される当該光学異方体は、基板から剥離して単体で用いても、剥離せずに用いてもよい。また、得られた光学異方体を積層しても、他の基板に貼り合わせて用いてもよい。
【実施例】
【０１８２】
以下、実施例を挙げて本発明を更に記述するが、本発明はこれらの実施例に限定されるものではない。以下の実施例及び比較例の組成物における「％」は『質量％』を意味する。また、シクロヘキサン環におけるシス／トランス異性体は特に記載がある場合を除いてトランス体を現す。各工程において酸素及び／又は水分に不安定な物質を取り扱う際は、窒素ガス、アルゴンガス等の不活性ガス中で作業を行うことが好ましい。
（実施例１）式（Ｉ−１）で表される化合物の製造【０１８３】
【化８７】
0006418476.tif 000089
【０１８４】
反応容器にヒドラジン一水和物４３．９ｇ、エタノール１００ｍＬを加えた。式（Ｉ−１−１）で表される化合物３２．１ｇを６０℃で滴下し同温度で３時間攪拌した。反応液からエタノールを留去し、式（Ｉ−１−２）で表される化合物を含む固体５１．９ｇを得た。
反応容器に式（Ｉ−１−３）で表される化合物３．６ｇ、トリエチルアミン１．９ｇ、１，２−ジメトキシエタン１５ｍＬを加えた。上記の式（Ｉ−１−２）で表される化合物を含む固体３．２ｇを１，２−ジメトキシエタン１０ｍＬに溶解させて５０℃で滴下し、６５℃で１８時間攪拌した。反応液をジクロロメタンで希釈し、水、食塩水の順で洗浄し、溶媒を留去した。カラムクロマトグラフィー（アルミナ）により精製を行い、式（Ｉ−１−４）で表される化合物４．７ｇを得た。
反応容器に式（Ｉ−１−５）で表される化合物１００．０ｇ、テトラヒドロフラン４００ｍＬを加えた。１ｍｏｌ／Ｌボラン・テトラヒドロフラン溶液を氷冷しながら滴下し室温で３時間撹拌した。反応液をジクロロメタンで希釈し、塩酸、飽和炭酸水素ナトリウム水溶液、食塩水の順で洗浄した。硫酸ナトリウムで乾燥した後、溶媒を留去した。蒸留により精製を行い、式（Ｉ−１−６）で表される化合物６４．６ｇを得た。
反応容器に式（Ｉ−１−６）で表される化合物１２７．０ｇ、ピリジン７０ｇ、ジクロロメタン２５０ｍＬを加えた。メタンスルホニルクロリド９２．９ｇを氷冷しながら滴下し室温で３時間撹拌した。反応液を塩酸、飽和炭酸水素ナトリウム水溶液、食塩水の順で洗浄した。硫酸ナトリウムで乾燥した後、溶媒を留去した。カラムクロマトグラフィー（シリカゲル）及び再結晶（アセトン／メタノール、トルエン／ヘキサン）により精製を行い、式（Ｉ−１−７）で表される化合物１４１．７ｇを得た。
反応容器に式（Ｉ−１−７）で表される化合物１００．１ｇ、２，５−ジヒドロキシベンズアルデヒド２７．６ｇ、りん酸カリウム１２７．４ｇ、ジメチルホルムアミド４００ｍＬを加えて、９０℃で６時間攪拌した。反応液を酢酸エチルで希釈し塩酸、水、食塩水の順で洗浄した。硫酸ナトリウムで乾燥した後、溶媒を留去した。カラムクロマトグラフィー（シリカゲル）及び再結晶（アセトン／メタノール、トルエン／ヘキサン）により精製を行い、式（Ｉ−１−８）で表される化合物６３．８ｇを得た。
反応容器に式（Ｉ−１−８）で表される化合物６３．４ｇ、テトラヒドロフラン２５０ｍＬ、メタノール１５０ｍＬを加えた。２５％水酸化ナトリウム水溶液６８．２ｇを室温で滴下し３時間撹拌した。反応液から有機溶媒を留去し、塩酸により酸析して水洗することにより。式（Ｉ−１−９）で表される化合物５８．９ｇを得た。
反応容器に式（Ｉ−１−９）で表される化合物１０．０ｇ、式（Ｉ−１−１０）で表される化合物１４．２ｇ、Ｎ，Ｎ−ジメチルアミノピリジン５８０ｍｇ、ジクロロメタン２４０ｍＬを加えた。ジイソプロピルカルボジイミド６．６ｇを氷冷しながら滴下し室温で７時間撹拌した。反応液をろ過して、ろ液をカラムクロマトグラフィー（シリカゲル）及び再結晶（ジクロロメタン／メタノール）により精製を行い、式（Ｉ−１−１１）で表される化合物１６．８ｇを得た。
反応容器に式（Ｉ−１−１１）で表される化合物３．０ｇ、式（Ｉ−１−４）で表される化合物１．２ｇ、（±）−１０−カンファースルホン酸１５０ｍｇ、テトラヒドロフラン３０ｍＬを加え、室温で７時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−１）で表される化合物１．９ｇを得た。
転移温度（昇温速度５℃／分）Ｃ  ７３  Ｓ  ９４  Ｎ  １１４  Ｉ
１Ｈ  ＮＭＲ（ＣＤＣｌ３）δ  １．１０−１．９６（ｍ，２９Ｈ），２．０８（ｍ，４Ｈ），２．２４（ｍ，４Ｈ），２．５４（ｔ，２Ｈ），３．３２（ｓ，３Ｈ），３．５２（ｔ，２Ｈ），３．６６（ｔ，２Ｈ），３．７７（ｔ，２Ｈ），３．８５（ｍ，４Ｈ），３．９４（ｔ，４Ｈ），４．１８（ｔ，４Ｈ），４．３７（ｑ，２Ｈ），４．６０（ｔ，２Ｈ），５．８２（ｄ，２Ｈ），６．１３（ｄｄ，２Ｈ），６．４（ｄ，２Ｈ），６．８７（ｄ，６Ｈ），６．９７（ｄ，４Ｈ），７．５１（ｓ，１Ｈ），７．６８（ｄ，１Ｈ），８．１６（ｄ，１Ｈ），８．３６（ｓ，１Ｈ），８．８７（ｓ，１Ｈ）ｐｐｍ．
ＬＣＭＳ：１１７７［Ｍ＋１］
（実施例２）式（Ｉ−２）で表される化合物の製造【０１８５】
【化８８】
0006418476.tif 000090
【０１８６】
反応容器に式（Ｉ−２−１）で表される化合物６．８ｇ、トリエチルアミン４．８ｇ、１，２−ジメトキシエタン４０ｍＬを加えた。上記の式（Ｉ−１−２）で表される化合物を含む固体８．０ｇを１，２−ジメトキシエタン２５ｍＬに溶解させて５０℃で滴下し、６５℃で１８時間攪拌した。反応液をジクロロメタンで希釈し、水、食塩水の順で洗浄し、溶媒を留去した。カラムクロマトグラフィー（アルミナ）により精製を行い、式（Ｉ−２−２）で表される化合物８．９ｇを得た。
反応容器に式（Ｉ−１−１１）で表される化合物５．０ｇ、式（Ｉ−２−２）で表される化合物１．５ｇ、（±）−１０−カンファースルホン酸２５０ｍｇ、テトラヒドロフラン５０ｍＬを加え、室温で７時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−２）で表される化合物３．４ｇを得た。
ＬＣＭＳ：１１３４［Ｍ＋１］
（実施例３）式（Ｉ−３）で表される化合物の製造【０１８７】
【化８９】
0006418476.tif 000091
【０１８８】
反応容器に式（Ｉ−３−１）で表される化合物８．８ｇ、トリエチルアミン４．８ｇ、１，２−ジメトキシエタン４０ｍＬを加えた。上記の式（Ｉ−１−２）で表される化合物を含む固体８．０ｇを１，２−ジメトキシエタン２５ｍＬに溶解させて５０℃で滴下し、６５℃で１８時間攪拌した。反応液をジクロロメタンで希釈し、水、食塩水の順で洗浄し、溶媒を留去した。カラムクロマトグラフィー（アルミナ）により精製を行い、式（Ｉ−３−２）で表される化合物１２．１ｇを得た。
反応容器に式（Ｉ−１−１１）で表される化合物１０．０ｇ、式（Ｉ−３−２）で表される化合物３．４ｇ、（±）−１０−カンファースルホン酸５１０ｍｇ、テトラヒドロフラン１００ｍＬを加え、室温で２時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−３）で表される化合物８．５ｇを得た。
ＬＣＭＳ：１１７６［Ｍ＋１］
（実施例４）式（Ｉ−４）で表される化合物の製造【０１８９】
【化９０】
0006418476.tif 000092
【０１９０】
反応容器に式（Ｉ−４−１）で表される化合物７．４ｇ、トリエチルアミン４．８ｇ、１，２−ジメトキシエタン４０ｍＬを加えた。上記の式（Ｉ−１−２）で表される化合物を含む固体８．０ｇを１，２−ジメトキシエタン２５ｍＬに溶解させて５０℃で滴下し、６５℃で１３時間攪拌した。反応液をジクロロメタンで希釈し、水、食塩水の順で洗浄し、溶媒を留去した。カラムクロマトグラフィー（アルミナ）により精製を行い、式（Ｉ−４−２）で表される化合物１０．５ｇを得た。
反応容器に式（Ｉ−１−１１）で表される化合物５．０ｇ、式（Ｉ−４−２）で表される化合物１．５ｇ、（±）−１０−カンファースルホン酸２５０ｍｇ、テトラヒドロフラン５０ｍＬを加え、室温で４時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−４）で表される化合物１．７ｇを得た。
ＬＣＭＳ：１１４６［Ｍ＋１］
（実施例５）式（Ｉ−５）で表される化合物の製造【０１９１】
【化９１】
0006418476.tif 000093
【０１９２】
反応容器に式（Ｉ−５−１）で表される化合物７．５ｇ、トリエチルアミン４．８ｇ、１，２−ジメトキシエタン４０ｍＬを加えた。上記の式（Ｉ−１−２）で表される化合物を含む固体８．０ｇを１，２−ジメトキシエタン２５ｍＬに溶解させて５０℃で滴下し、６５℃で８時間攪拌した。反応液をジクロロメタンで希釈し、水、食塩水の順で洗浄し、溶媒を留去した。カラムクロマトグラフィー（アルミナ）により精製を行い、式（Ｉ−５−２）で表される化合物１０．２ｇを得た。
反応容器に式（Ｉ−５−３）で表される化合物９．６ｇ、式（Ｉ−１−９）で表される化合物９．０ｇ、Ｎ，Ｎ−ジメチルアミノピリジン２６０ｍｇ、ジクロロメタン２００ｍＬを加えた。ジイソプロピルカルボジイミド６．０ｇを氷冷しながら滴下し室温で１５時間撹拌した。反応液をろ過してろ液を塩酸、水、食塩水の順で洗浄した。カラムクロマトグラフィー（シリカゲル）及び再結晶（ジクロロメタン／メタノール）により精製を行い、式（Ｉ−５−４）で表される化合物７．９ｇを得た。
反応容器に式（Ｉ−５−４）で表される化合物５．０ｇ、式（Ｉ−５−２）で表される化合物１．７ｇ、（±）−１０−カンファースルホン酸２８０ｍｇ、テトラヒドロフラン５０ｍＬを加え、室温で７時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−５）で表される化合物４．６ｇを得た。
ＬＣＭＳ：１０６５［Ｍ＋１］
（実施例６）式（Ｉ−６）で表される化合物の製造【０１９３】
【化９２】
0006418476.tif 000094
【０１９４】
反応容器に式（Ｉ−６−１）で表される化合物７．５ｇ、トリエチルアミン４．８ｇ、１，２−ジメトキシエタン４０ｍＬを加えた。上記の式（Ｉ−１−２）で表される化合物を含む固体８．０ｇを１，２−ジメトキシエタン２５ｍＬに溶解させて５０℃で滴下し、６５℃で１５時間攪拌した。反応液をジクロロメタンで希釈し、水、食塩水の順で洗浄し、溶媒を留去した。カラムクロマトグラフィー（アルミナ）により精製を行い、式（Ｉ−６−２）で表される化合物１０．９ｇを得た。
反応容器に式（Ｉ−１−９）で表される化合物６．３ｇ、式（Ｉ−６−３）で表される化合物８．４ｇ、Ｎ，Ｎ−ジメチルアミノピリジン３７０ｍｇ、ジクロロメタン７０ｍＬを加えた。ジイソプロピルカルボジイミド４．２ｇを氷冷しながら滴下し室温で７時間撹拌した。反応液をろ過してろ液を塩酸、水、食塩水の順で洗浄した。カラムクロマトグラフィー（シリカゲル）及び再結晶（ジクロロメタン／メタノール）により精製を行い、式（Ｉ−６−４）で表される化合物１０．１ｇを得た。
反応容器に式（Ｉ−６−４）で表される化合物１０．０ｇ、式（Ｉ−６−２）で表される化合物３．０ｇ、（±）−１０−カンファースルホン酸４９０ｍｇ、テトラヒドロフラン１００ｍＬを加え、室温で３時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−６）で表される化合物７．０ｇを得た。
ＬＣＭＳ：１１７６［Ｍ＋１］
（実施例７）式（Ｉ−７）で表される化合物の製造【０１９５】
【化９３】
0006418476.tif 000095
【０１９６】
反応容器にヒドラジン一水和物２５０ｍＬ、エタノール２５０ｍＬを加えた。１−ブロモヘキサン２５．０ｇのエタノール溶液を滴下し５０℃で撹拌した。反応液をジクロロメタンで希釈し水、食塩水の順で洗浄した。硫酸ナトリウムで乾燥した後、溶媒を留去して、式（Ｉ−７−１）で表される化合物１４．０ｇを得た。
反応容器に式（Ｉ−１−３）で表される化合物１１．２ｇ、トリエチルアミン６．１ｇ、１，２−ジメトキシエタン３５ｍＬを加えた。式（Ｉ−７−１）で表される化合物７．０ｇを１，２−ジメトキシエタン２０ｍＬに溶解させて５０℃で滴下し、６５℃で６時間攪拌した。反応液をジクロロメタンで希釈し、水、食塩水の順で洗浄し、溶媒を留去した。カラムクロマトグラフィー（アルミナ）により精製を行い、式（Ｉ−７−２）で表される化合物１２．９ｇを得た。
反応容器に式（Ｉ−１−５）で表される化合物４４０．０ｇ、ｔ−ブタノール１７５．１ｇ、Ｎ，Ｎ−ジメチルアミノピリジン２８．９ｇ、ジクロロメタン１７６０ｍＬを加えた。ジイソプロピルカルボジイミド３５７．８ｇを氷冷しながら滴下し室温で４時間撹拌した。反応液をろ過してろ液を塩酸、水、食塩水の順で洗浄した。カラムクロマトグラフィー（シリカゲル）により精製を行い、式（Ｉ−７−３）で表される化合物４１６．６ｇを得た。
反応容器に式（Ｉ−７−３）で表される化合物４１６．６ｇ、メタノール１４３０ｍＬを加えた。３０％水酸化ナトリウム水溶液２２８．８ｇを滴下し室温で７時間撹拌した。反応液からメタノールを留去し、塩酸により酸析した。析出物をジクロロメタンに抽出し、ジクロロメタンを留去し、式（Ｉ−７−４）で表される化合物３２５．４ｇを得た。
反応容器に式（Ｉ−７−４）で表される化合物２２０．０ｇ、式（Ｉ−１−１０）で表される化合物２５４．７ｇ、Ｎ，Ｎ−ジメチルアミノピリジン５．９ｇ、ジクロロメタン１３００ｍＬを加えた。ジイソプロピルカルボジイミド１４５．９ｇを氷冷しながら滴下し室温で８時間撹拌した。反応液をろ過してろ液を塩酸、水、食塩水の順で洗浄した。カラムクロマトグラフィー（シリカゲル）及び再結晶（ジクロロメタン／メタノール）により精製を行い、式（Ｉ−７−５）で表される化合物３５０．１ｇを得た。
反応容器に式（Ｉ−７−５）で表される化合物３５０．１ｇ、ジクロロメタン１７５０ｍＬ、ギ酸１４００ｍＬを加え、室温で５時間撹拌した。反応液からジクロロメタンを留去し、再結晶（ジイソプロピルエーテル／ギ酸）により精製を行い、式（Ｉ−７−６）で表される化合物２４７．４ｇを得た。
反応容器に式（Ｉ−７−６）で表される化合物９．１ｇ、２，５−ジヒドロキシベンズアルデヒド１．５ｇ、Ｎ，Ｎ−ジメチルアミノピリジン０．１ｇ、ジクロロメタン１５０ｍＬを加えた。ジイソプロピルカルボジイミド３．４ｇを氷冷しながら滴下し室温で１０時間撹拌した。反応液をろ過してろ液を１％塩酸、水及び食塩水の順で洗浄した。再結晶（ジクロロメタン／メタノール）を行った後、カラムクロマトグラフィー（シリカゲル、ジクロロメタン）及び再結晶（ジクロロメタン／メタノール）により精製を行い、式（Ｉ−７−７）で表される化合物７．１ｇを得た。
反応容器に式（Ｉ−７−７）で表される化合物７．１ｇ、式（Ｉ−７−２）で表される化合物２．２ｇ、（±）−１０−カンファースルホン酸３５０ｍｇ、テトラヒドロフラン７０ｍＬを加え、室温で４時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−７）で表される化合物６．０ｇを得た。
ＬＣＭＳ：１１８７［Ｍ＋１］
（実施例８）式（Ｉ−８）で表される化合物の製造【０１９７】
【化９４】
0006418476.tif 000096
【０１９８】
反応容器にヒドラジン一水和物１３．５ｇ、エタノール２５ｍＬを加えた。式（Ｉ−１−３）で表される化合物５．０ｇのエタノール溶液を滴下し５０℃で撹拌した。反応液をジクロロメタンで希釈し水、食塩水の順で洗浄した。硫酸ナトリウムで乾燥した後、溶媒を留去して、式（Ｉ−８−１）で表される化合物４．４ｇを得た。
反応容器に式（Ｉ−８−２）で表される化合物１０．０ｇ、２，５−ジヒドロキシベンズアルデヒド２．４ｇ、Ｎ，Ｎ−ジメチルアミノピリジン４２０ｍｇ、ジクロロメタン５０ｍＬを加えた。ジイソプロピルカルボジイミド４．７ｇを氷冷しながら滴下し室温で４時間撹拌した。反応液をろ過してろ液を塩酸、水、食塩水の順で洗浄した。カラムクロマトグラフィー（シリカゲル）及び再結晶（ジクロロメタン／メタノール）により精製を行い、式（Ｉ−８−３）で表される化合物１０．５ｇを得た。
反応容器に式（Ｉ−８−３）で表される化合物１０．５ｇ、式（Ｉ−８−１）で表される化合物３．０ｇ、（±）−１０−カンファースルホン酸７００ｍｇ、テトラヒドロフラン１００ｍＬを加え、室温で２時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−８）で表される化合物６．８ｇを得た。
ＬＣＭＳ：８５０［Ｍ＋１］
（実施例９）式（Ｉ−９）で表される化合物の製造【０１９９】
【化９５】
0006418476.tif 000097
【０２００】
反応容器に式（Ｉ−９−１）で表される化合物５．０ｇ、パラホルムアルデヒド２．１ｇ、塩化マグネシウム３．３ｇ、トリエチルアミン２０ｍＬ、アセトニトリル８０ｍＬを加え、６０℃で攪拌した。反応液を酢酸エチルで希釈し塩酸、食塩水の順で洗浄し、溶媒を留去した。カラムクロマトグラフィー（シリカゲル）により精製を行い、式（Ｉ−９−２）で表される化合物５．４ｇを得た。
反応容器に式（Ｉ−７−６）で表される化合物９．０ｇ、式（Ｉ−９−２）で表される化合物５．３ｇ、Ｎ，Ｎ−ジメチルアミノピリジン２６０ｍｇ、ジクロロメタン１３５ｍＬを加えた。ジイソプロピルカルボジイミド３．０ｇを氷冷しながら滴下し室温で３時間撹拌した。反応液をろ過して、塩酸、水、食塩水の順で洗浄した。カラムクロマトグラフィー（シリカゲル）及び再結晶（ジクロロメタン／メタノール）により精製を行い、式（Ｉ−９−３）で表される化合物７．２ｇを得た。
反応容器に式（Ｉ−９−３）で表される化合物７．２ｇ、式（Ｉ−１−４）で表される化合物３．５ｇ、（±）−１０−カンファースルホン酸５１０ｍｇ、テトラヒドロフラン７０ｍＬを加え、室温で５時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−９）で表される化合物６．５ｇを得た。
ＬＣＭＳ：９１２［Ｍ＋１］
（実施例１０）式（Ｉ−１０）で表される化合物の製造【０２０１】
【化９６】
0006418476.tif 000098
【０２０２】
反応容器に式（Ｉ−１０−１）で表される化合物５０ｇ、ジクロロメタン２５０ｍＬを加えた。三臭化ホウ素５０ｇを氷冷しながら滴下し室温で５時間撹拌した。反応液を水に注ぎ、析出した固体を水で洗浄することにより式（Ｉ−１０−２）で表される化合物２２．８ｇを得た。
反応容器に式（Ｉ−１０−２）で表される化合物１９．８ｇ、パラホルムアルデヒド５．９ｇ、塩化マグネシウム９．４ｇ、トリエチルアミン４０ｍＬ、アセトニトリル２６０ｍＬ、を加え、６０℃で５０時間攪拌した。反応液を酢酸エチルで希釈し塩酸、水、食塩水の順で洗浄した。カラムクロマトグラフィー（シリカゲル）により精製を行い、式（Ｉ−１０−３）で表される化合物１１．８ｇを得た。
反応容器に式（Ｉ−１０−３）で表される化合物２．０ｇ、式（Ｉ−７−６）で表される化合物２．５ｇ、Ｎ，Ｎ−ジメチルアミノピリジン４００ｍｇ、ジクロロメタン３０ｍＬを加えた。ジイソプロピルカルボジイミド０．９ｇを氷冷しながら滴下し室温で撹拌した。反応液をろ過してろ液を塩酸、水、食塩水の順で洗浄した。カラムクロマトグラフィー（シリカゲル）及び再結晶（ジクロロメタン／ヘキサン）により精製を行い、式（Ｉ−１０−４）で表される化合物３．５ｇを得た。
反応容器に式（Ｉ−１０−４）で表される化合物３．５ｇ、式（Ｉ−３−２）で表される化合物１．５ｇ、（±）−１０−カンファースルホン酸２２０ｍｇ、テトラヒドロフラン３５ｍＬを加え、室温で５時間撹拌した。反応液をジクロロメタンで希釈し水、食塩水の順で洗浄し、溶媒を留去した。カラムクロマトグラフィー（シリカゲル／アルミナ）及び再結晶（ジクロロメタン／メタノール）により精製を行い、式（Ｉ−１０）で表される化合物２．８ｇを得た。
ＬＣＭＳ：９９４［Ｍ＋１］
（実施例１１）式（Ｉ−１０２）及び式（Ｉ−４２）で表される化合物の製造【０２０３】
【化９７】
0006418476.tif 000099
【０２０４】
【化９８】
0006418476.tif 000100
【０２０５】
窒素雰囲気下、反応容器に式（１−４２−１）で表される化合物１７．７ｇ、テトラヒドロフラン１００ｍＬを加えた。氷冷しながら０．９ｍｏｌ／Ｌボラン−テトラヒドロフラン錯体１０３ｍＬを滴下し１時間撹拌した。５％塩酸を滴下した後、酢酸エチルで抽出し、食塩水で洗浄した。硫酸ナトリウムで乾燥させ、溶媒を留去することにより、式（１−４２−２）で表される化合物１４．９ｇを得た。【０２０６】
窒素雰囲気下、反応容器に式（１−４２−２）で表される化合物１４．９ｇ、ピリジン７．２ｇ、ジクロロメタン１５０ｍＬを加えた。氷冷しながらメタンスルホニルクロリド８．８ｇを滴下し室温で３時間撹拌した。水に注ぎ、５％塩酸及び食塩水で順次洗浄した。カラムクロマトグラフィー（シリカゲル、ヘキサン／酢酸エチル）及び再結晶（アセトン／ヘキサン）により精製を行い、式（１−４２−３）で表される化合物１６．３ｇを得た。【０２０７】
窒素雰囲気下、反応容器に式（１−４２−４）で表される化合物２．５ｇ、式（１−４２−３）で表される化合物１０．６ｇ、炭酸カリウム７．５ｇ、Ｎ，Ｎ−ジメチルホルムアミド７０ｍＬを加え９０℃で３日間加熱撹拌した。水に注ぎ、トルエンで抽出し食塩水で洗浄した。カラムクロマトグラフィー（シリカゲル、トルエン）及び再結晶（アセトン／メタノール）により精製を行い、式（１−４２−５）で表される化合物７．７ｇを得た。【０２０８】
反応容器に式（１−４２−５）で表される化合物７．７ｇ、ジクロロメタン１５０ｍＬ、トリフルオロ酢酸１００ｍＬを加え撹拌した。溶媒を留去した後、得られた固体を水で洗浄し乾燥させることにより、式（１−４２−６）で表される化合物５．５ｇを得た。【０２０９】
窒素雰囲気下、反応容器に式（１−４２−６）で表される化合物５．５ｇ、式（１−４２−７）で表される化合物６．９ｇ、Ｎ，Ｎ−ジメチルアミノピリジン０．８ｇ、ジクロロメタン２００ｍＬを加えた。氷冷しながらジイソプロピルカルボジイミド４．１ｇを滴下し室温で１０時間撹拌した。析出物を濾過により除去した後、濾液を１％塩酸、水及び食塩水で順次洗浄した。再結晶（ジクロロメタン／メタノール）を行った後、カラムクロマトグラフィー（シリカゲル、ジクロロメタン）及び再結晶（ジクロロメタン／メタノール）により精製を行い、式（１−４２−８）で表される化合物８．４ｇを得た。【０２１０】
反応容器にヒドラジン一水和物１０．０ｇ、エタノール５０ｍＬを加えた。式（Ｉ−４２−９）で表される化合物１１．２ｇを滴下し６０℃で３時間加熱撹拌した。溶媒を留去し乾燥させることによって、式（Ｉ−４２−９）で表される化合物１０．９ｇを得た。【０２１１】
反応容器に式（Ｉ−４２−１１）で表される化合物５．０ｇ、トリエチルアミン３．０ｇ、１，２−ジメトキシエタン３０ｍＬを加えた。式（Ｉ−４２−９）で表される化合物４．４ｇを加え、６５℃で１５時間加熱撹拌した。反応液をジクロロメタンで希釈し、水及び食塩水で順次洗浄した。カラムクロマトグラフィー（アルミナ）により精製を行い、式（Ｉ−４２−１２）で表される化合物４．２ｇを得た。【０２１２】
反応容器に式（Ｉ−４２−８）で表される化合物３．０ｇ、式（Ｉ−４２−１２）で表される化合物１．０ｇ、（±）−１０−カンファースルホン酸０．３ｇ、テトラヒドロフラン１０ｍＬ、エタノール１０ｍＬを加え５０℃で８時間加熱撹拌した。溶媒を留去し、カラムクロマトグラフィー（シリカゲル、ジクロロメタン）及び再結晶（ジクロロメタン／メタノール）により精製を行い、式（Ｉ−１０２）で表される化合物３．２ｇを得た。
ＬＣＭＳ：１２０７［Ｍ＋１］
窒素雰囲気下、反応容器に式（Ｉ−１０２）で表される化合物２．０ｇ、Ｎ−エチルジイソプロピルアミン０．３ｇ、ジクロロメタン２０ｍＬを加えた。氷冷しながら塩化アクリロイル０．２ｇを加え撹拌した。反応液を５％塩酸、飽和重曹水及び食塩水で順次洗浄した。カラムクロマトグラフィー（シリカゲル、ジクロロメタン）及び再結晶（ジクロロメタン／メタノール）により精製を行い、式（Ｉ−４２）で表される化合物を得た。
ＬＣＭＳ：１２６１［Ｍ＋１］
（実施例１２）式（Ｉ−１０１）及び式（Ｉ−１００）で表される化合物の製造【０２１３】
【化９９】
0006418476.tif 000101
【０２１４】
実施例１１において式（Ｉ−４２−９）で表される化合物を式（Ｉ−１００−１）で表される化合物に置き換えた以外は同様の方法によって、式（Ｉ−１０１）で表される化合物を製造した。
ＬＣＭＳ：１１６３［Ｍ＋１］
実施例１１において式（Ｉ−１０２）で表される化合物を式（Ｉ−１０１）で表される化合物に置き換えた以外は同様の方法によって、式（Ｉ−１００）で表される化合物を製造した。
ＬＣＭＳ：１２１７［Ｍ＋１］
実施例１から実施例１２と同様の方法及び公知の方法を用いて、上述の式（Ｉ−１１）から式（Ｉ−４１）、式（Ｉ−４３）から式（Ｉ−９９）及び式（Ｉ−１０３）から式（Ｉ−２０１）で表される化合物を製造した。
（実施例１３〜２６、比較例１〜３）消泡試験
実施例１から実施例１２記載の式（Ｉ−１）から式（Ｉ−１０）、式（Ｉ−４２）及び式（Ｉ−１００）から式（Ｉ−１０２）で表される化合物及び特許文献１記載の化合物（Ｒ−１）および（Ｒ−２）、独自の比較化合物（Ｒ−３）を評価対象の化合物とした。【０２１５】
【化１００】
0006418476.tif 000102
【０２１６】
評価対象の化合物４０．０重量％、クロロホルム６０重量％の組成となるような塗布液（塗料）を調製した。中毛ウールローラー（大塚刷毛製造株式会社、製品名：ウーローラー）を用いて塗布液を１５ｃｍ×１５ｃｍのブリキ板上に塗布し、塗布直後（０秒）及び３０秒後に写真撮影した。それぞれの写真を元に、ブリキ板の中央部分（５ｃｍ×５ｃｍ）に発生した泡を目視で数えてその結果を表１に示した。【０２１７】
【表１】
0006418476.tif 000103
【０２１８】
表１より本発明の式（Ｉ−１）から式（Ｉ−１０）、式（Ｉ−４２）及び式（Ｉ−１００）から式（Ｉ−１０２）で表される化合物は比較例化合物（Ｒ−１）から（Ｒ−３）よりも消泡性が高いことがわかる。これは実施例の化合物の塗料が比較例の化合物の塗料よりも概ね低粘度であるため、気泡の空気界面への上昇速度が早く、より早く破泡するためと推測される。
（実施例２７〜４０、比較例４〜６）密着性試験
実施例１から実施例１０記載の式（Ｉ−１）から式（Ｉ−１０）、式（Ｉ−４２）及び式（Ｉ−１００）から式（Ｉ−１０２）で表される化合物及び上記比較化合物（Ｒ−１）から比較化合物（Ｒ−３）を評価対象の化合物とした。また、特開２００５−０１５４７３号公報記載の化合物（Ｘ−１）：５０％、特開平１０−８７５６５号公報記載の化合物（Ｘ−２）：３０％及び特表２００２−５３７２８０号公報記載の化合物（Ｘ−３）：２０％からなる液晶組成物を母体液晶（Ｘ）とした。【０２１９】
【化１０１】
0006418476.tif 000104
【０２２０】
配向膜用ポリイミド溶液をシクロオレフィンポリマー基材にスピンコート法を用いて塗布し、６０℃で１０分乾燥した後、１００℃で６０分焼成することにより塗膜を得た。得られた塗膜をラビング処理した。ラビング処理は、市販のラビング装置を用いて行った。一方で、母体液晶（Ｘ）５０％、評価対象となる化合物５０％からなる評価用重合性組成物を調製した。さらに評価用重合性組成物１８．９％、光重合開始剤Ｉｒｇａｃｕｒｅ９０７（ＢＡＳＦ社製）１％、４−メトキシフェノール０．１％及びクロロホルム８０％の組成となるような塗布液を調製した。この塗布液を前記基材にスピンコート法により塗布した。８０℃で２分間乾燥させた後、１２０℃で１分間乾燥した。さらに高圧水銀ランプを用いて、紫外線を４０ｍＷ／ｃｍ２の強度で２５秒間照射することにより、評価塗膜を作製した。この塗膜をＪＩＳ  Ｋ５６００−５−６に則り、カッターで碁盤目状に切り目を入れて２ｍｍ角の碁盤目にし、塗膜の密着性を測定した結果を下記の表２に示した。下記表の用語の意味は以下のとおりである。
分類０：いずれの基盤目にもはがれがない。
分類１：カットの交差点における塗膜の小さなはがれが確認される（５％未満）。
分類２：塗膜がカットの線に沿って、交差点においてはがれている（５％以上１５％未満）。
分類３：塗膜がカットの線に沿って部分的、全面的にはがれている（１５％以上３５％未満）。
分類４：塗膜がカットの線に沿って部分的、全面的に大きくはがれを生じている（３５％以上６５％未満）。
分類５：分類４以上（６５％以上）。【０２２１】
【表２】
0006418476.tif 000105
【０２２２】
表２より、本発明の式（Ｉ−１）から式（Ｉ−１０）、式（Ｉ−４２）及び式（Ｉ−１００）から式（Ｉ−１０２）で表される化合物は比較例化合物（Ｒ−１）から（Ｒ−３）よりも剥離の程度が同等か、より少ないことがわかる。【０２２３】
従って、本願発明の化合物は、重合性組成物の構成部材として有用である。また、本願発明の化合物を含有する重合性液晶組成物を用いた光学異方体は光学フィルム等の用途に有用である。
【要約】
低波長分散性又は逆波長分散性有し、しかも、塗料化した際に泡が発生しにくく、フィルム状の重合体とした際に基材密着性に優れる、光学フィルム用原料として特に好適な重合性化合物を提供する。更に、当該重合性化合物を含有する重合性組成物、当該重合性組成物を重合させることで得られる重合体及び当該重合体を用いた光学異方体を提供する。本願発明は、請求項１に記載の一般式（Ｉ）で表される化合物である。更に、本願発明は、一般式（Ｉ）で表される化合物を含有する組成物であり、該組成物を用いて得られる重合体である。